(57)【要約】本発明は、低燃料透過性に優れるフッ素樹脂を用いた場合であっても、フッ素樹脂層とフッ素ゴム層とを強固に接着させることができる積層体を提供することを目的とする。本発明は、フッ素ゴム層（Ａ）と、フッ素ゴム層（Ａ）上に積層されたフッ素樹脂層（Ｂ）と、を備える積層体であって、前記フッ素ゴム層（Ａ）は、フッ素ゴム組成物から形成される層であり、前記フッ素ゴム組成物は、フッ素ゴム（ａ１）、及び、分子中に少なくとも２個の窒素原子を含有し、分子中の窒素原子−窒素原子間の距離が５．７０Å以上である塩基性の多官能化合物を含み、前記フッ素ゴム（ａ１）は、トリエチルアミンと接触させた後に測定した１７２０ｃｍ−１の吸光係数が０．３５以下であり、前記フッ素樹脂層（Ｂ）は、燃料透過係数が２．０ｇ・ｍｍ／ｍ２／ｄａｙ以下であるフッ素樹脂（ｂ１）から構成されることを特徴とする積層体である。【特許請求の範囲】
【請求項１】
フッ素ゴム層（Ａ）と、フッ素ゴム層（Ａ）上に積層されたフッ素樹脂層（Ｂ）と、を備える積層体であって、
前記フッ素ゴム層（Ａ）は、フッ素ゴム組成物から形成される層であり、
前記フッ素ゴム組成物は、フッ素ゴム（ａ１）、及び、分子中に少なくとも２個の窒素原子を含有し、分子中の窒素原子−窒素原子間の距離が５．７０Å以上である塩基性の多官能化合物を含み、
前記フッ素ゴム（ａ１）は、トリエチルアミンと接触させた後に測定した１７２０ｃｍ−１の吸光係数が０．３５以下であり、
前記フッ素樹脂層（Ｂ）は、燃料透過係数が２．０ｇ・ｍｍ／ｍ２／ｄａｙ以下であるフッ素樹脂（ｂ１）から構成される
ことを特徴とする積層体。
【請求項２】
フッ素樹脂（ｂ１）は、ポリクロロトリフルオロエチレン、クロロトリフルオロエチレン系共重合体、及び、テトラフルオロエチレン／ヘキサフルオロプロピレン／フッ化ビニリデン共重合体からなる群より選択される少なくとも１種であり、
前記テトラフルオロエチレン／ヘキサフルオロプロピレン／フッ化ビニリデン共重合体は、テトラフルオロエチレン、ヘキサフルオロプロピレン及びフッ化ビニリデンの共重合割合（モル％比）が、テトラフルオロエチレン／ヘキサフルオロプロピレン／フッ化ビニリデン＝７５〜９５／０．１〜１０／０．１〜１９である
請求項１記載の積層体。
【請求項３】
フッ素ゴム組成物は、パーオキサイド加硫系加硫剤を含有する請求項１又は２記載の積層体。
【請求項４】
フッ素ゴム（ａ１）は、フッ化ビニリデン／ＣＨ２＝ＣＦＲｆ１（式中、Ｒｆ１は、炭素数１〜１２の直鎖又は分岐したフルオロアルキル基）共重合体、テトラフルオロエチレン／プロピレン共重合体、テトラフルオロエチレン／プロピレン／フッ化ビニリデン共重合体、エチレン／テトラフルオロエチレン／パーフルオロ（アルキルビニルエーテル）共重合体、フッ化ビニリデン／ヘキサフルオロプロピレン／テトラフルオロエチレン／パーフルオロ（アルキルビニルエーテル）／エチレン共重合体、フッ化ビニリデン／ヘキサフルオロプロピレン共重合体、及び、フッ化ビニリデン／ヘキサフルオロプロピレン／テトラフルオロエチレン共重合体からなる群より選択される少なくとも１種である
請求項１、２又は３記載の積層体。
【請求項５】
塩基性の多官能化合物は、−ＮＨ２、−ＮＨ３＋、−ＮＨＣＯＯＨ、−ＮＨＣＯＯ−、−Ｎ＝ＣＲ１Ｒ２（式中、Ｒ１及びＲ２は、独立して、炭素数０〜１２の有機基である）、−ＮＲ３Ｒ４（式中、Ｒ３及びＲ４は、独立して、炭素数０〜１２の有機基である）、及び、−ＮＲ３Ｒ４Ｒ５（式中、Ｒ３、Ｒ４及びＲ５は、独立して、炭素数０〜１２の有機基である）である官能基を２個以上有する請求項１、２、３又は４記載の積層体。
【請求項６】
塩基性の多官能化合物は、−ＮＨ２、−ＮＨ３＋、−Ｎ＝ＣＲ１Ｒ２（式中、Ｒ１及びＲ２は、独立して、炭素数０〜１２の有機基である）、及び、−ＮＲ３Ｒ４Ｒ５（式中、Ｒ３、Ｒ４及びＲ５は、独立して、炭素数０〜１２の有機基である）である官能基を２個以上有する請求項１、２、３、４又は５記載の積層体。
【請求項７】
塩基性の多官能化合物は、Ｎ，Ｎ’−ジシンナミリデン−１，６−ヘキサメチレンジアミン及びＮＨ２−（ＣＨ２）ｎ−ＮＨ２（式中、ｎは５〜１２）からなる群より選択される少なくとも１種である請求項１、２、３、４、５又は６記載の積層体。
【請求項８】
塩基性の多官能化合物は、Ｎ，Ｎ’−ジシンナミリデン−１，６−ヘキサメチレンジアミン及びヘキサメチレンジアミンからなる群より選択される少なくとも１種である請求項１、２、３、４、５、６又は７記載の積層体。
【請求項９】
層間初期接着強度が５Ｎ／ｃｍ以上である請求項１、２、３、４、５、６、７又は８記載の積層体。
【請求項１０】
フッ素樹脂層（Ｂ）の両側にフッ素ゴム層（Ａ）が積層されている請求項１、２、３、４、５、６、７、８又は９記載の積層体。
【請求項１１】
フッ素ゴム層（Ａ）の両側にフッ素樹脂層（Ｂ）が積層されている請求項１、２、３、４、５、６、７、８又は９記載の積層体。
【請求項１２】
更に、非フッ素ゴム層（Ｃ１ａ）を含み、
フッ素ゴム層（Ａ）−フッ素樹脂層（Ｂ）−非フッ素ゴム層（Ｃ１ａ）の順に積層されている請求項１、２、３、４、５、６、７、８又は９記載の積層体。
【請求項１３】
更に、非フッ素ゴム層（Ｄ１ａ）を含み、
非フッ素ゴム層（Ｄ１ａ）−フッ素ゴム層（Ａ）−フッ素樹脂層（Ｂ）−非フッ素ゴム層（Ｃ１ａ）の順、フッ素ゴム層（Ａ）−フッ素樹脂層（Ｂ）−非フッ素ゴム層（Ｄ１ａ）−非フッ素ゴム層（Ｃ１ａ）の順、又は、フッ素ゴム層（Ａ）−フッ素樹脂層（Ｂ）−非フッ素ゴム層（Ｃ１ａ）−非フッ素ゴム層（Ｄ１ａ）の順、に積層されている請求項１２記載の積層体。
【請求項１４】
フッ素ゴム層（Ａ）とフッ素樹脂層（Ｂ）とが加硫接着されていることを特徴とする請求項１、２、３、４、５、６、７、８、９、１０、１１、１２又は１３記載の積層体。
【請求項１５】
フッ素ゴム（ａ１）と、分子中に少なくとも２個の窒素原子を含有し、分子中の窒素原子−窒素原子間の距離が５．７０Å以上である塩基性の多官能化合物とを混合してフッ素ゴム組成物を得る工程、
フッ素ゴム組成物を成形して得られる未加硫フッ素ゴム層と、フッ素樹脂層とを積層する工程、及び、
積層された未加硫フッ素ゴム層とフッ素樹脂層に加硫処理する工程、を含み、
前記フッ素ゴム組成物は、フッ素ゴム（ａ１）、及び、塩基性の多官能化合物を含み、
前記フッ素ゴム（ａ１）は、トリエチルアミンと接触させた後に測定した１７２０ｃｍ−１の吸光係数が０．３５以下であり、
前記フッ素樹脂層は、燃料透過係数が２．０ｇ・ｍｍ／ｍ２／ｄａｙ以下であるフッ素樹脂（ｂ１）から構成される
ことを特徴とする積層体の製造方法。
【請求項１６】
フッ素ゴム（ａ１）と、分子中に少なくとも２個の窒素原子を含有し、分子中の窒素原子−窒素原子間の距離が５．７０Å以上である塩基性の多官能化合物とを含み、
フッ素ゴム（ａ１）は、トリエチルアミンと接触させた後に測定した１７２０ｃｍ−１の吸光係数が０．３５以下である
ことを特徴とするフッ素ゴム組成物。
【発明の詳細な説明】
【技術分野】
【０００１】
本発明は、積層体、積層体の製造方法及びフッ素ゴム組成物に関する。
【背景技術】
【０００２】
従来、昨今の環境意識の高まりから、燃料揮発を防止するための法整備が進み、特に自動車業界では米国を中心に燃料揮発抑制の傾向が著しく、燃料バリア性に優れた材料へのニーズが大きくなりつつある。
特に、燃料輸送ゴムホースにおいて、低燃料透過性を良好にするためにフッ素樹脂をバリア層とした積層ホース（バリア層以外はゴム）が使用されているが、昨今の環境負荷低減の強い要求により、一層の低燃料透過性が必要とされる。【０００３】
また、フッ素ゴムは、耐熱性、耐油性、耐老化性等の諸特性に優れることから、上記のバリア層以外のゴムとして使用することが提案されている。【０００４】
しかしながら、フッ素樹脂をバリア層として使用する場合、相手材である外内層のフッ素ゴムとの接着が困難であるため、外内層としてフッ素ゴムを使用する場合、従来の技術では、比較的接着が容易な燃料透過性が悪いフッ素樹脂とフッ素ゴムとを接着したものしか実現できていなかった。
例えば、特許文献１では、テトラフルオロエチレン−ヘキサフルオロプロピレン−ビニリデンフロライドの三元系フッ素樹脂の成形物である内層と、１・８−ジアザビシクロ（５．４．０）ウンデセン−７塩と有機ホスホニウム塩を配合したエピクロルヒドリンゴムかＮＢＲ／ＰＶＣのブレンド物の架橋成型物である外層と、１・８−ジアザビシクロ（５．４．０）ウンデセン−７塩と有機ホスホニウム塩を配合したＮＢＲ系ゴムかフッ素ゴムの架橋用組成物の架橋成型物である最内層とが、強固に接着されてなることを特徴とする自動車燃料配管用ホースが記載されている。
【先行技術文献】
【特許文献】
【０００５】
【特許文献１】特開平８−１６９０８５号公報
【発明の概要】
【発明が解決しようとする課題】
【０００６】
本発明は、このような現状に鑑み、低燃料透過性に優れるフッ素樹脂を用いた場合であっても、フッ素樹脂層とフッ素ゴム層とを強固に接着させることができる積層体を提供することを目的とする。
【課題を解決するための手段】
【０００７】
本発明者等は、低燃料透過性に優れたフッ素樹脂を用いた場合であっても、フッ素樹脂層とフッ素ゴム層とを強固に接着させることができる積層体について鋭意検討し、フッ素ゴム層を形成するためのフッ素ゴム組成物に着目した。
そして、フッ素ゴムとして、トリエチルアミンと接触させた後に測定した１７２０ｃｍ−１の吸光係数が特定の範囲であるフッ素ゴムを用いるとともに、フッ素ゴム組成物に特定の塩基性の多官能化合物を含有させることによって、相手材となるフッ素樹脂層が低燃料透過性に優れるフッ素樹脂からなる場合であっても、フッ素樹脂層とフッ素ゴム層とを強固に接着することが可能であることを見出し、本発明は完成したものである。【０００８】
すなわち、本発明は、フッ素ゴム層（Ａ）と、フッ素ゴム層（Ａ）上に積層されたフッ素樹脂層（Ｂ）と、を備える積層体であって、上記フッ素ゴム層（Ａ）は、フッ素ゴム組成物から形成される層であり、上記フッ素ゴム組成物は、フッ素ゴム（ａ１）、及び、分子中に少なくとも２個の窒素原子を含有し、分子中の窒素原子−窒素原子間の距離が５．７０Å以上である塩基性の多官能化合物を含み、上記フッ素ゴム（ａ１）は、トリエチルアミンと接触させた後に測定した１７２０ｃｍ−１の吸光係数が０．３５以下であり、上記フッ素樹脂層（Ｂ）は、燃料透過係数が２．０ｇ・ｍｍ／ｍ２／ｄａｙ以下であるフッ素樹脂（ｂ１）から構成されることを特徴とする積層体である。【０００９】
上記フッ素樹脂（ｂ１）は、ポリクロロトリフルオロエチレン、クロロトリフルオロエチレン系共重合体、及び、テトラフルオロエチレン／ヘキサフルオロプロピレン／フッ化ビニリデン共重合体からなる群より選択される少なくとも１種であり、上記テトラフルオロエチレン／ヘキサフルオロプロピレン／フッ化ビニリデン共重合体は、テトラフルオロエチレン、ヘキサフルオロプロピレン及びフッ化ビニリデンの共重合割合（モル％比）が、テトラフルオロエチレン／ヘキサフルオロプロピレン／フッ化ビニリデン＝７５〜９５／０．１〜１０／０．１〜１９であることが好ましい。【００１０】
上記フッ素ゴム組成物は、パーオキサイド加硫系加硫剤を含有することが好ましい。【００１１】
上記フッ素ゴム（ａ１）は、フッ化ビニリデン／ＣＨ２＝ＣＦＲｆ１（式中、Ｒｆ１は、炭素数１〜１２の直鎖又は分岐したフルオロアルキル基）共重合体、テトラフルオロエチレン／プロピレン共重合体、テトラフルオロエチレン／プロピレン／フッ化ビニリデン共重合体、エチレン／テトラフルオロエチレン／パーフルオロ（アルキルビニルエーテル）共重合体、フッ化ビニリデン／ヘキサフルオロプロピレン／テトラフルオロエチレン／パーフルオロ（アルキルビニルエーテル）／エチレン共重合体、フッ化ビニリデン／ヘキサフルオロプロピレン共重合体、及び、フッ化ビニリデン／ヘキサフルオロプロピレン／テトラフルオロエチレン共重合体からなる群より選択される少なくとも１種であることが好ましい。【００１２】
上記塩基性の多官能化合物は、−ＮＨ２、−ＮＨ３＋、−ＮＨＣＯＯＨ、−ＮＨＣＯＯ−、−Ｎ＝ＣＲ１Ｒ２（式中、Ｒ１及びＲ２は、独立して、炭素数０〜１２の有機基である）、−ＮＲ３Ｒ４（式中、Ｒ３及びＲ４は、独立して、炭素数０〜１２の有機基である）、及び、−ＮＲ３Ｒ４Ｒ５（式中、Ｒ３、Ｒ４及びＲ５は、独立して、炭素数０〜１２の有機基である）である官能基を２個以上有することが好ましく、−ＮＨ２、−ＮＨ３＋、−Ｎ＝ＣＲ１Ｒ２（式中、Ｒ１及びＲ２は、独立して、炭素数０〜１２の有機基である）、及び、−ＮＲ３Ｒ４Ｒ５（式中、Ｒ３、Ｒ４及びＲ５は、独立して、炭素数０〜１２の有機基である）である官能基を２個以上有することがより好ましい。【００１３】
上記塩基性の多官能化合物は、Ｎ，Ｎ’−ジシンナミリデン−１，６−ヘキサメチレンジアミン及びＮＨ２−（ＣＨ２）ｎ−ＮＨ２（式中、ｎは５〜１２）からなる群より選択される少なくとも１種であることが好ましく、Ｎ，Ｎ’−ジシンナミリデン−１，６−ヘキサメチレンジアミン及びヘキサメチレンジアミンからなる群より選択される少なくとも１種であることがより好ましい。【００１４】
本発明の積層体は、層間初期接着強度が５Ｎ／ｃｍ以上であることが好ましい。【００１５】
本発明の積層体は、フッ素樹脂層（Ｂ）の両側にフッ素ゴム層（Ａ）が積層されていることが好ましい。
また、本発明の積層体は、フッ素ゴム層（Ａ）の両側にフッ素樹脂層（Ｂ）が積層されていることも好ましい。【００１６】
本発明の積層体は、更に、非フッ素ゴム層（Ｃ１ａ）を含み、フッ素ゴム層（Ａ）−フッ素樹脂層（Ｂ）−非フッ素ゴム層（Ｃ１ａ）の順に積層されていることが好ましい。
また、本発明の積層体は、更に、非フッ素ゴム層（Ｄ１ａ）を含み、非フッ素ゴム層（Ｄ１ａ）−フッ素ゴム層（Ａ）−フッ素樹脂層（Ｂ）−非フッ素ゴム層（Ｃ１ａ）の順、フッ素ゴム層（Ａ）−フッ素樹脂層（Ｂ）−非フッ素ゴム層（Ｄ１ａ）−非フッ素ゴム層（Ｃ１ａ）の順、又は、フッ素ゴム層（Ａ）−フッ素樹脂層（Ｂ）−非フッ素ゴム層（Ｃ１ａ）−非フッ素ゴム層（Ｄ１ａ）の順、に積層されていることも好ましい。【００１７】
本発明の積層体は、フッ素ゴム層（Ａ）とフッ素樹脂層（Ｂ）とが加硫接着されていることが好ましい。【００１８】
本発明はまた、フッ素ゴム（ａ１）と、分子中に少なくとも２個の窒素原子を含有し、分子中の窒素原子−窒素原子間の距離が５．７０Å以上である塩基性の多官能化合物とを混合してフッ素ゴム組成物を得る工程、フッ素ゴム組成物を成形して得られる未加硫フッ素ゴム層と、フッ素樹脂層とを積層する工程、及び、積層された未加硫フッ素ゴム層とフッ素樹脂層に加硫処理する工程、を含み、上記フッ素ゴム組成物は、フッ素ゴム（ａ１）、及び、塩基性の多官能化合物を含み、上記フッ素ゴム（ａ１）は、トリエチルアミンと接触させた後に測定した１７２０ｃｍ−１の吸光係数が０．３５以下であり、上記フッ素樹脂層は、燃料透過係数が２．０ｇ・ｍｍ／ｍ２／ｄａｙ以下であるフッ素樹脂（ｂ１）から構成されることを特徴とする積層体の製造方法でもある。【００１９】
本発明は更に、フッ素ゴム（ａ１）と、分子中に少なくとも２個の窒素原子を含有し、分子中の窒素原子−窒素原子間の距離が５．７０Å以上である塩基性の多官能化合物とを含み、フッ素ゴム（ａ１）は、トリエチルアミンと接触させた後に測定した１７２０ｃｍ−１の吸光係数が０．３５以下であることを特徴とするフッ素ゴム組成物でもある。
【発明の効果】
【００２０】
本発明の積層体は、上記構成を有することから、低燃料透過性に優れるフッ素樹脂を用いた場合であっても、フッ素樹脂層とフッ素ゴム層とを強固に接着させることができる。
【発明を実施するための形態】
【００２１】
本発明の積層体は、フッ素ゴム層（Ａ）と、フッ素ゴム層（Ａ）上に積層されたフッ素樹脂層（Ｂ）とを備える。
以下、各構成要素について説明する。
【００２２】
（Ａ）フッ素ゴム層
上記フッ素ゴム層（Ａ）は、フッ素ゴム組成物から形成される層である。
上記フッ素ゴム層（Ａ）は、通常、フッ素ゴム組成物を成形して未加硫フッ素ゴム層を得た後、加硫処理して得られるものである。
上記フッ素ゴム組成物は、フッ素ゴム（ａ１）と分子中に少なくとも２個の窒素原子を含有し、分子中の窒素原子−窒素原子間の距離が５．７０Å以上である塩基性の多官能化合物を含み、フッ素ゴム（ａ１）は、トリエチルアミンと接触させた後に測定した１７２０ｃｍ−１の吸光係数が０．３５以下である。
上記特定のフッ素ゴムと上記塩基性の多官能化合物とを併用することによって、低燃料透過性に優れるフッ素樹脂（ｂ１）を使用した場合であっても、フッ素ゴム層（Ａ）とフッ素樹脂層（Ｂ）とを強固に接着させることができる。上記フッ素ゴム組成物も本発明の一つである。
【００２３】
上記フッ素ゴム（ａ１）は、未加硫のフッ素ゴムである。フッ素ゴム（ａ１）は、トリエチルアミンと接触させた後に測定した１７２０ｃｍ−１の吸光係数が０．３５以下である。このような特定の吸光係数を有するフッ素ゴム（ａ１）を使用することによって、フッ素ゴム層（Ａ）とフッ素樹脂層（Ｂ）とを強固に接着させることができる。
フッ素ゴム層（Ａ）とフッ素樹脂層（Ｂ）とをより強固に接着させることができることから、上記１７２０ｃｍ−１の吸光係数は、０．２５以下であることが好ましく、より好ましくは０．１５以下であり、更に好ましくは０．１０以下である。吸光係数が大きすぎるとゴム自体の劣化が大きく、接着に悪影響を及ぼす。
また、フッ素ゴム層（Ａ）とフッ素樹脂層（Ｂ）とを強固に接着させることができることから、１７２０ｃｍ−１の吸光係数は、０．０１以上であることが好ましく、より好ましくは０．０３以上であり、更に好ましくは０．０５以上である。吸光係数が小さすぎると接着に必要な部位が出来ず、接着に悪影響を及ぼす。
フッ素ゴム（ａ１）は、通常、主鎖を構成する炭素原子に結合しているフッ素原子を有し、且つゴム弾性を有する非晶質の重合体からなる。フッ素ゴム（ａ１）は、通常、明確な融点を有しないものである。
【００２４】
上記トリエチルアミンと接触させた後に測定した１７２０ｃｍ−１の吸光係数は、下記方法で測定したものである。
まず、アセトン、テトラヒドロフラン（ＴＨＦ）又はメチルエチルケトン（ＭＥＫ）１０ｃｃ中にポリマー（フッ素ゴム）０．５６ｇを完全に溶解させた後、トリエチルアミン４．９ｇを入れ、シャーレに溶液を移し、アセトン又はＴＨＦ又はＭＥＫを気化させた後、シャーレごと７０℃の恒温槽で３ｈ加熱し、加熱後のポリマーの膜を空気雰囲気で赤外分光法（ＩＲ）により分析する。
そして、ＩＲの分析結果において、３０００〜３０３０ｃｍ−１の吸光係数を１．０とした時の１７２０ｃｍ−１のピーク強度を１７２０ｃｍ−１の吸光係数とする。
【００２５】
上記フッ素ゴム（ａ１）は、フッ素ゴム層（Ａ）とフッ素樹脂層（Ｂ）とがより強固に接着することから、パーオキサイド加硫可能なフッ素ゴムが好ましい。上記パーオキサイド加硫可能なフッ素ゴムとしては特に限定されず、パーオキサイド加硫可能な部位を有するフッ素ゴムであればよい。
上記加硫部位を導入する方法としては、フッ素ゴムの重合時に加硫部位を与える単量体を共重合する方法、重合開始剤又は連鎖移動剤として臭素化合物又はヨウ素化合物のような加硫部位を与える化合物を使用する方法等が挙げられる。
上記加硫部位を与える単量体としては、後述するＶｄＦ／ＣＨ２＝ＣＦＲｆ１共重合体に使用できる単量体が挙げられる。
上記臭素化合物又はヨウ素化合物としては、後述するＶｄＦ／ＣＨ２＝ＣＦＲｆ１共重合体において使用できる化合物が挙げられる。
【００２６】
上記フッ素ゴム（ａ１）は、ヨウ素原子及び臭素原子の少なくとも一方を有していてもよく、その含有量の合計は０．００１〜１０重量％であることが好ましい。ヨウ素原子及び臭素原子の含有量の合計は、０．０１〜５重量％であることがより好ましく、０．１〜５重量％であることが更に好ましい。
ヨウ素含有量の測定は、試料（フッ素ゴム）１２ｍｇにＮａ２ＳＯ３を５ｍｇ混ぜ、純水２０ｍｌにＮａ２ＣＯ３とＫ２ＣＯ３とを１対１（重量比）で混合したものを３０ｍｇ溶解した吸収液を用い、石英製の燃焼フラスコ中、酸素中で燃焼させ、３０分放置後、島津２０Ａイオンクロマトグラフを用い測定することができる。検量線はＫＩ標準溶液、ヨウ素イオン０．５ｐｐｍを含むもの又は１．０ｐｐｍを含むものを用いることができる。
【００２７】
上記ヨウ素原子及び臭素原子の結合位置は、フッ素ゴム（ａ１）の主鎖の末端でも側鎖の末端でもよく、もちろん両者であってもよい。このようなフッ素ゴム（ａ１）においては、当該ヨウ素末端又は臭素末端が加硫点（加硫部位）となり、加硫密度が高い、加硫したフッ素ゴムが得られる他、パーオキサイド加硫をより容易に行うことが可能になる。
フッ素ゴム（ａ１）において、加硫部位を与える単量体は、全単量体単位の０．０１〜１０モル％であることが好ましく、０．０１〜２モル％であることがより好ましい。
【００２８】
上記フッ素ゴム（ａ１）は、中でも、フッ化ビニリデン〔ＶｄＦ〕／ＣＨ２＝ＣＦＲｆ１（式中、Ｒｆ１は、炭素数１〜１２の直鎖又は分岐したフルオロアルキル基）共重合体、テトラフルオロエチレン〔ＴＦＥ〕／プロピレン共重合体、ＴＦＥ／プロピレン／ＶｄＦ共重合体、エチレン／ＴＦＥ／パーフルオロ（アルキルビニルエーテル）〔ＰＡＶＥ〕共重合体、ヘキサフルオロプロピレン〔ＨＦＰ〕／ＴＦＥ／エチレン共重合体、ＶｄＦ／ＨＦＰ／ＴＦＥ／ＰＡＶＥ／エチレン共重合体、エチレン／ＨＦＰ共重合体、ＶｄＦ／ＨＦＰ共重合体、及び、ＶｄＦ／ＨＦＰ／ＴＦＥ共重合体からなる群より選択される少なくとも１種であることがより好ましい。
上記ＰＡＶＥとしては、ＣＦ２＝ＣＦ−ＯＲｆ２（Ｒｆ２は、炭素数１〜５のパーフルオロアルキル基である。）で示される単量体であることが好ましい。
上記ＰＡＶＥとしては、パーフルオロ（メチルビニルエーテル、パーフルオロ（エチルビニルエーテル）、パーフルオロ（プロピルビニルエーテル）、パーフルオロ（ブチルビニルエーテル等が挙げられ、パーフルオロ（メチルビニルエーテル）が好ましい。
【００２９】
フッ素ゴム層（Ａ）とフッ素樹脂層（Ｂ）との接着性が優れることから、フッ素ゴム（ａ１）は、ＶｄＦ／ＣＨ２＝ＣＦＲｆ１（式中、Ｒｆ１は、炭素数１〜１２の直鎖又は分岐したフルオロアルキル基）共重合体、ＴＦＥ／プロピレン共重合体、ＴＦＥ／プロピレン／ＶｄＦ共重合体、ＶｄＦ／ＨＦＰ／ＴＦＥ共重合体、エチレン／ＴＦＥ／ＰＡＶＥ共重合体、ＶｄＦ／ＨＦＰ共重合体、及び、ＶｄＦ／ＨＦＰ／ＴＦＥ／ＰＡＶＥ／エチレン共重合体からなる群より選択される少なくとも１種であることがより好ましく、ＶｄＦ／ＣＨ２＝ＣＦＲｆ１（式中、Ｒｆ１は、炭素数１〜１２の直鎖又は分岐したフルオロアルキル基）共重合体、ＴＦＥ／プロピレン共重合体、ＴＦＥ／プロピレン／ＶｄＦ共重合体、エチレン／ＴＦＥ／ＰＡＶＥ共重合体、及び、ＶｄＦ／ＨＦＰ／ＴＦＥ／ＰＡＶＥ／エチレン共重合体、ＶｄＦ／ＨＦＰ共重合体からなる群より選択される少なくとも１種であることがより好ましく、ＶｄＦ／ＣＨ２＝ＣＦＲｆ１（式中、Ｒｆ１は、炭素数１〜１２の直鎖又は分岐したフルオロアルキル基）共重合体、ＴＦＥ／プロピレン共重合体、ＴＦＥ／プロピレン／ＶｄＦ共重合体、エチレン／ＴＦＥ／ＰＡＶＥ共重合体、及び、ＶｄＦ／ＨＦＰ／ＴＦＥ／ＰＡＶＥ／エチレン共重合体からなる群より選択される少なくとも１種であることが更に好ましく、ＶｄＦ／ＣＨ２＝ＣＦＲｆ１（式中、Ｒｆ１は、炭素数１〜１２の直鎖又は分岐したフルオロアルキル基）共重合体、ＴＦＥ／プロピレン／ＶｄＦ共重合体、及び、ＴＦＥ／プロピレン共重合体からなる群より選択される少なくとも１種であることが特に好ましい。
上記フッ素ゴム（ａ１）としては、以上説明したものを１種に限らず２種以上用いてもよい。
【００３０】
上記フッ素ゴム（ａ１）は、フッ素ゴム層（Ａ）とフッ素樹脂層（Ｂ）との接着性が優れることから、ＴＦＥ／プロピレン共重合体であることが好ましい。
【００３１】
また、上記フッ素ゴム（ａ１）は、フッ素ゴム層（Ａ）とフッ素樹脂層（Ｂ）とが強固に接着するとともに、特に優れた低燃料透過性を有し、更に、耐燃料性にすぐれる積層体が得られることから、ＶｄＦ／ＣＨ２＝ＣＦＲｆ１（式中、Ｒｆ１は、炭素数１〜１２の直鎖又は分岐したフルオロアルキル基）共重合体であることも好ましい。
フッ素ゴム（ａ１）と塩基性の多官能化合物とを含むフッ素ゴム組成物であって、フッ素ゴム（ａ１）が、ＶｄＦ／ＣＨ２＝ＣＦＲｆ１（式中、Ｒｆ１は、炭素数１〜１２の直鎖又は分岐したフルオロアルキル基）共重合体であるフッ素ゴム組成物も本発明の一つである。この場合、フッ素ゴム組成物は、パーオキサイド加硫系加硫剤を含むことが好ましい。
【００３２】
上記ＶｄＦ／ＣＨ２＝ＣＦＲｆ１（式中、Ｒｆ１は、炭素数１〜１２の直鎖又は分岐したフルオロアルキル基）共重合体（以下、単に「ＶｄＦ／ＣＨ２＝ＣＦＲｆ１共重合体」ともいう。）は、フッ素ゴム層（Ａ）とフッ素樹脂層（Ｂ）との接着性が優れることから、ＶｄＦ／ＣＨ２＝ＣＦＲｆ１が２０／８０〜８７／１３（モル比）であることが好ましく、２２／７８〜８７／１３（モル比）であることがより好ましく、７０／３０〜８６／１４（モル比）であることが更に好ましく、７４／２６〜８３／１７であることが特に好ましい。
【００３３】
上記ＶｄＦ／ＣＨ２＝ＣＦＲｆ１共重合体は、ＶｄＦ及び下記一般式（１）：
ＣＨ２＝ＣＦＲｆ１    （１）
（式中、Ｒｆ１は炭素数１〜１２の直鎖又は分岐したフルオロアルキル基である。）で表される含フッ素単量体のみからなる共重合体、又は、ＶｄＦ、下記一般式（１）：
ＣＨ２＝ＣＦＲｆ１      （１）
（式中、Ｒｆ１は炭素数１〜１２の直鎖又は分岐したフルオロアルキル基である。）で表される含フッ素単量体、並びに、ＶｄＦ及び上記式（１）で表される含フッ素単量体と共重合可能な他の単量体のみからなる共重合体であることが好ましい。
この場合、ＶｄＦ／ＣＨ２＝ＣＦＲｆ１共重合体は、実質的にＶｄＦ、及び、式（１）で表される含フッ素単量体のみからなる共重合体、若しくは、実質的にＶｄＦ、式（１）で表される含フッ素単量体、及び上記他の単量体のみからなる共重合体であるが、本発明の効果を損なわない範囲で、反応性乳化剤を使用して製造したものであってもよい。また、連鎖移動剤に由来するＩ末端等を含んでいてもよい。
【００３４】
上記ＶｄＦ／ＣＨ２＝ＣＦＲｆ１共重合体は、ＶｄＦ及び式（１）で表される含フッ素単量体のみからなる共重合体であり、ＶｄＦ単位／式（１）で表される含フッ素単量体単位のモル比が８０／２０〜２０／８０であることがより好ましい。
【００３５】
上記ＶｄＦ／ＣＨ２＝ＣＦＲｆ１共重合体は、また、ＶｄＦ単位／式（１）で表される含フッ素単量体単位のモル比が８５／１５〜５０／５０であり、他の単量体単位が全単量体単位の１〜５０モル％であることも好ましい。
【００３６】
各単量体単位の含有量は、ＮＭＲ法により測定した値である。
【００３７】
上記ＶｄＦ／ＣＨ２＝ＣＦＲｆ１共重合体は、ヨウ素原子及び臭素原子の少なくとも一方を有することが好ましく、その含有量の合計は０．００１〜１０重量％であることが好ましい。ヨウ素原子及び臭素原子の含有量の合計は、０．０１〜５重量％であることがより好ましく、０．１〜５重量％であることが更に好ましい。
ヨウ素含有量の測定は、試料（フッ素ゴム）１２ｍｇにＮａ２ＳＯ３を５ｍｇ混ぜ、純水２０ｍｌにＮａ２ＣＯ３とＫ２ＣＯ３とを１対１（重量比）で混合したものを３０ｍｇ溶解した吸収液を用い、石英製の燃焼フラスコ中、酸素中で燃焼させ、３０分放置後、島津２０Ａイオンクロマトグラフを用い測定することができる。検量線はＫＩ標準溶液、ヨウ素イオン０．５ｐｐｍを含むもの又は１．０ｐｐｍを含むものを用いることができる。
【００３８】
上記ヨウ素原子及び臭素原子の結合位置は、フッ素ゴムの主鎖の末端でも側鎖の末端でもよく、もちろん両者であってもよい。このようなフッ素ゴムにおいては、当該ヨウ素末端又は臭素末端が加硫点（加硫部位）となり、加硫密度が高い、加硫したフッ素ゴムが得られる他、パーオキサイド加硫をより容易に行うことが可能になる。
【００３９】
上記ＶｄＦ／ＣＨ２＝ＣＦＲｆ１共重合体は、例えば、加硫部位を与える単量体としてヨウ素または臭素含有単量体を使用する、重合開始剤又は連鎖移動剤として臭素化合物又はヨウ素化合物を使用する、ことなどによって製造することができる。
【００４０】
上記ＶｄＦ／ＣＨ２＝ＣＦＲｆ１共重合体において、式（１）で表される含フッ素単量体としては、Ｒｆ１が直鎖のフルオロアルキル基である単量体が好ましく、Ｒｆ１が直鎖のパーフルオロアルキル基である単量体がより好ましい。Ｒｆ１の炭素数は１〜６であることが好ましい。
【００４１】
上記式（１）で表される含フッ素単量体としては、ＣＨ２＝ＣＦＣＦ３、ＣＨ２＝ＣＦＣＦ２ＣＦ３、ＣＨ２＝ＣＦＣＦ２ＣＦ２ＣＦ３、ＣＨ２＝ＣＦＣＦ２ＣＦ２ＣＦ２ＣＦ３等があげられ、なかでも、ＣＨ２＝ＣＦＣＦ３で示される２，３，３，３−テトラフルオロプロペンであることが好ましい。
【００４２】
上記ＶｄＦ／ＣＨ２＝ＣＦＲｆ１共重合体において、他の単量体は、ビニリデンフルオライド及び式（１）で表される含フッ素単量体と共重合可能な単量体（但し、加硫部位を与える単量体を除く。）であれば特に限定されず、１種又は２種以上の単量体を使用してよい。
【００４３】
他の単量体は、テトラフルオロエチレン〔ＴＦＥ〕、ヘキサフルオロプロピレン、パーフルオロ（メチルビニルエーテル）、パーフルオロ（エチルビニルエーテル）、パーフルオロ（プロピルビニルエーテル）、クロロトリフルオロエチレン、トリフルオロエチレン、ヘキサフルオロイソブテン、フッ化ビニル、エチレン、プロピレン、及び、アルキルビニルエーテルからなる群より選択される少なくとも１種であることが好ましい。上記ＶｄＦ／ＣＨ２＝ＣＦＲｆ１共重合体において他の単量体は、全単量体単位の０〜５０モル％であることが好ましい。１〜５０モル％であることがより好ましい。
【００４４】
上記ＶｄＦ／ＣＨ２＝ＣＦＲｆ１共重合体において、加硫部位を与える単量体としては、たとえば、一般式：
ＣＸ１２＝ＣＸ１−Ｒｆ３ＣＨＲ１Ｘ２
（式中、Ｘ１は、水素原子、フッ素原子または−ＣＨ３、Ｒｆ３は、フルオロアルキレン基、パーフルオロアルキレン基、フルオロ（ポリ）オキシアルキレン基またはパーフルオロ（ポリ）オキシアルキレン基、Ｒ１は、水素原子または−ＣＨ３、Ｘ２は、ヨウ素原子または臭素原子である。）で表されるヨウ素または臭素含有単量体、一般式：
ＣＸ１２＝ＣＸ１−Ｒｆ３Ｘ２
（式中、Ｘ１は、水素原子、フッ素原子または−ＣＨ３、Ｒｆ３は、フルオロアルキレン基、パーフルオロアルキレン基、フルオロ（ポリ）オキシアルキレン基またはパーフルオロ（ポリ）オキシアルキレン基、Ｘ２は、ヨウ素原子または臭素原子である。）で表されるヨウ素または臭素含有単量体（好ましくは、一般式：ＣＨ２＝ＣＨ（ＣＦ２）ｎＩ（ｎは２〜８の整数である。）で表されるヨウ素含有単量体）、一般式：
ＣＦ２＝ＣＦＯ（ＣＦ２ＣＦ（ＣＦ３）Ｏ）ｍ（ＣＦ２）ｎ−Ｘ３
（式中、ｍは０〜５の整数、ｎは１〜３の整数、Ｘ３は、シアノ基、カルボキシル基、アルコキシカルボニル基、ヨウ素原子、又は臭素原子である。）で表される単量体、一般式：  
ＣＨ２＝ＣＦＣＦ２Ｏ（ＣＦ（ＣＦ３）ＣＦ２Ｏ）ｍ（ＣＦ（ＣＦ３））ｎ−Ｘ４
（式中、ｍは０〜５の整数、ｎは１〜３の整数、Ｘ４は、シアノ基、カルボキシル基、アルコキシカルボニル基、ヨウ素原子、臭素原子又は−ＣＨ２ＯＨである。）で表される単量体、一般式：
ＣＲ２Ｒ３＝ＣＲ４−Ｚ−ＣＲ５＝ＣＲ６Ｒ７
（式中、Ｒ２、Ｒ３、Ｒ４、Ｒ５、Ｒ６及びＲ７、は、同一又は異なって、水素原子又は炭素数１〜５のアルキル基である。Ｚは、直鎖又は分岐状で酸素原子を有していてもよい、炭素数１〜１８のアルキレン基、炭素数３〜１８のシクロアルキレン基、少なくとも部分的にフッ素化している炭素数１〜１０のアルキレン若しくはオキシアルキレン基、又は、
−（Ｑ）ｐ−ＣＦ２Ｏ−（ＣＦ２ＣＦ２Ｏ）ｍ（ＣＦ２Ｏ）ｎ−ＣＦ２−（Ｑ）ｐ−
（式中、Ｑはアルキレンまたはオキシアルキレン基である。ｐは０または１である。ｍ／ｎが０．２〜５である。）で表され、分子量が５００〜１００００である（パー）フルオロポリオキシアルキレン基である。）で表される単量体等が挙げられる。
【００４５】
上記一般式：
ＣＲ２Ｒ３＝ＣＲ４−Ｚ−ＣＲ５＝ＣＲ６Ｒ７
で表される化合物としては、例えば、ＣＨ２＝ＣＨ−（ＣＦ２）２−ＣＨ＝ＣＨ２、ＣＨ２＝ＣＨ−（ＣＦ２）４−ＣＨ＝ＣＨ２、ＣＨ２＝ＣＨ−（ＣＦ２）６−ＣＨ＝ＣＨ２、下記式：
ＣＨ２＝ＣＨ−Ｚ１−ＣＨ＝ＣＨ２
（式中、Ｚ１は、−ＣＨ２ＯＣＨ２−ＣＦ２Ｏ−（ＣＦ２ＣＦ２Ｏ）ｍ１（ＣＦ２Ｏ）ｎ１−ＣＦ２−ＣＨ２ＯＣＨ２−で表されるフルオロポリオキシアルキレン基であり、ｍ１／ｎ１は０．５であり、分子量は２０００である。）で表される単量体等が挙げられる。
【００４６】
加硫部位を与える単量体としては、ＣＦ２＝ＣＦＯＣＦ２ＣＦ（ＣＦ３）ＯＣＦ２ＣＦ２ＣＮ、ＣＦ２＝ＣＦＯＣＦ２ＣＦ（ＣＦ３）ＯＣＦ２ＣＦ２ＣＯＯＨ、ＣＦ２＝ＣＦＯＣＦ２ＣＦ（ＣＦ３）ＯＣＦ２ＣＦ２ＣＨ２Ｉ、ＣＦ２＝ＣＦＯＣＦ２ＣＦ２ＣＨ２Ｉ、ＣＨ２＝ＣＦＣＦ２ＯＣＦ（ＣＦ３）ＣＦ２ＯＣＦ（ＣＦ３）ＣＮ、ＣＨ２＝ＣＦＣＦ２ＯＣＦ（ＣＦ３）ＣＦ２ＯＣＦ（ＣＦ３）ＣＯＯＨ、ＣＨ２＝ＣＦＣＦ２ＯＣＦ（ＣＦ３）ＣＦ２ＯＣＦ（ＣＦ３）ＣＨ２ＯＨ、及び、ＣＨ２＝ＣＨＣＦ２ＣＦ２Ｉ、ＣＨ２＝ＣＨ（ＣＦ２）２ＣＨ＝ＣＨ２からなる群より選択される少なくとも１種であることが好ましい形態の一つである。
上記加硫部位を与える単量体としては、ＣＦ２＝ＣＦＯＣＦ２ＣＦ２ＣＨ２Ｉが、パーオキサイドを用いた加硫において、加硫密度を向上させて、圧縮永久歪を良好にすることができるので、特に好ましい。
【００４７】
加硫部位を与える単量体としてはまた、たとえば、一般式：
ＣＸ１２＝ＣＸ１−Ｒｆ３ＣＨＲ１Ｘ２
（式中、Ｘ１は、水素原子、フッ素原子または−ＣＨ３、Ｒｆ３は、フルオロアルキレン基、パーフルオロアルキレン基、フルオロポリオキシアルキレン基またはパーフルオロポリオキシアルキレン基、Ｒ１は、水素原子または−ＣＨ３、Ｘ２は、ヨウ素原子または臭素原子である）
で表されるヨウ素または臭素含有単量体、一般式：
ＣＸ１２＝ＣＸ１−Ｒｆ３Ｘ２
（式中、Ｘ１は、水素原子、フッ素原子または−ＣＨ３、Ｒｆ３は、フルオロアルキレン基、パーフルオロアルキレン基、フルオロポリオキシアルキレン基またはパーフルオロポリオキシアルキレン基、Ｘ２は、ヨウ素原子または臭素原子である）
で表されるヨウ素または臭素含有単量体（好ましくはＣＨ２＝ＣＨ（ＣＦ２）ｎＩ（ｎは２〜８の整数である）で表されるヨウ素含有単量体）、一般式：
ＣＦ２＝ＣＦＯ（ＣＦ２ＣＦ（ＣＦ３）Ｏ）ｍ（ＣＦ２）ｎ−Ｘ５
（式中、ｍは０〜５の整数、ｎは１〜３の整数、Ｘ５はヨウ素原子または臭素原子である）
で表される単量体、及び、一般式：
ＣＨ２＝ＣＦＣＦ２Ｏ（ＣＦ（ＣＦ３）ＣＦ２Ｏ）ｍ（ＣＦ（ＣＦ３））ｎ−Ｘ５
（式中、ｍは０〜５の整数、ｎは１〜３の整数、Ｘ５はヨウ素原子または臭素原子である）
で表される単量体、からなる群より選択される少なくとも１種の単量体であることも好ましい形態の一つである。このようなヨウ素または臭素含有単量体を上記他の単量体として使用することによって、ＶｄＦ／ＣＨ２＝ＣＦＲｆ１共重合体を製造することもできる。
【００４８】
加硫部位を与える単量体は、全単量体単位の０．０１〜１０モル％であることが好ましく、０．０１〜２モル％であることがより好ましい。
【００４９】
加硫部位は、連鎖移動剤として臭素化合物又はヨウ素化合物を使用することによっても導入することができる。
上記ＶｄＦ／ＣＨ２＝ＣＦＲｆ１共重合体は、連鎖移動剤として臭素化合物又はヨウ素化合物を使用することが好ましい。臭素化合物又はヨウ素化合物を使用して行う重合方法としては、たとえば、実質的に無酸素状態で、臭素化合物又はヨウ素化合物の存在下に、加圧しながら水媒体中で乳化重合を行う方法があげられる（ヨウ素移動重合法）。使用する臭素化合物又はヨウ素化合物の代表例としては、たとえば、一般式：
Ｒ２ＩｘＢｒｙ
（式中、ｘおよびｙはそれぞれ０〜２の整数であり、かつ１≦ｘ＋ｙ≦２を満たすものであり、Ｒ２は炭素数１〜１６の飽和もしくは不飽和のフルオロ炭化水素基またはクロロフルオロ炭化水素基、または炭素数１〜３の炭化水素基であり、酸素原子を含んでいてもよい）で表される化合物があげられる。臭素化合物又はヨウ素化合物を使用することによって、ヨウ素または臭素が重合体に導入され、加硫点として機能する。
【００５０】
ヨウ素化合物としては、たとえば１，３−ジヨードパーフルオロプロパン、２−ヨードパーフルオロプロパン、１，３−ジヨード−２−クロロパーフルオロプロパン、１，４−ジヨードパーフルオロブタン、１，５−ジヨード−２，４−ジクロロパーフルオロペンタン、１，６−ジヨードパーフルオロヘキサン、１，８−ジヨードパーフルオロオクタン、１，１２−ジヨードパーフルオロドデカン、１，１６−ジヨードパーフルオロヘキサデカン、ジヨードメタン、１，２−ジヨードエタン、１，３−ジヨード−ｎ−プロパン、ＣＦ２Ｂｒ２、ＢｒＣＦ２ＣＦ２Ｂｒ、ＣＦ３ＣＦＢｒＣＦ２Ｂｒ、ＣＦＣｌＢｒ２、ＢｒＣＦ２ＣＦＣｌＢｒ、ＣＦＢｒＣｌＣＦＣｌＢｒ、ＢｒＣＦ２ＣＦ２ＣＦ２Ｂｒ、ＢｒＣＦ２ＣＦＢｒＯＣＦ３、１−ブロモ−２−ヨードパーフルオロエタン、１−ブロモ−３−ヨードパーフルオロプロパン、１−ブロモ−４−ヨードパーフルオロブタン、２−ブロモ−３−ヨードパーフルオロブタン、３−ブロモ−４−ヨードパーフルオロブテン−１、２−ブロモ−４−ヨードパーフルオロブテン−１、ベンゼンのモノヨードモノブロモ置換体、ジヨードモノブロモ置換体、ならびに（２−ヨードエチル）および（２−ブロモエチル）置換体などがあげられ、これらの化合物は、単独で使用してもよく、相互に組み合わせて使用することもできる。
【００５１】
これらのなかでも、重合反応性、加硫反応性、入手容易性などの点から、１，４−ジヨードパーフルオロブタン、１，６−ジヨードパーフルオロヘキサン、２−ヨードパーフルオロプロパンを用いるのが好ましい。
【００５２】
上記ＴＦＥ／プロピレン共重合体は、フッ素ゴム層（Ａ）とフッ素樹脂層（Ｂ）との接着性が優れることから、ＴＦＥ／プロピレンが４５〜７０／５５〜３０（モル比）であることが好ましい。これら２成分に加えて、特定の第３成分（例えばＰＡＶＥ）をＴＦＥ単位及びプロピレン単位の合計１００モル％に対し０〜４０モル％含んでいてもよい。
【００５３】
上記エチレン／ＴＦＥ／ＰＡＶＥ共重合体は、フッ素ゴム層（Ａ）とフッ素樹脂層（Ｂ）との接着性が優れることから、エチレン／ＴＦＥ／ＰＡＶＥが１０〜４０／３２〜６０／２０〜４０（モル比）であることが好ましく、２０〜４０／３２〜６０／２０〜３５（モル比）であることがより好ましい。
エチレン／ＴＦＥ／ＰＡＶＥ共重合体において、上記ＰＡＶＥは、パーフルオロ（メチルビニルエーテル）〔ＰＭＶＥ〕である事がより好ましい。
また、加硫部位を与える単量体（キュアサイトモノマー）を含んでいてもよい。
【００５４】
上記ＶｄＦ／ＨＦＰ／ＴＦＥ／ＰＡＶＥ／エチレン共重合体は、フッ素ゴム層（Ａ）とフッ素樹脂層（Ｂ）との接着性が優れることから、ＶｄＦ／ＨＦＰ／ＴＦＥ／ＰＡＶＥ／エチレンが２０〜６０／１５〜５５／０〜１５／５〜２５／０〜２５（モル比）であることが好ましく、３０〜５０／２５〜４５／５〜１０／１０〜２０／０．５〜１５（モル比）であることがより好ましい。
【００５５】
上記ＶｄＦ／ＨＦＰ／ＴＦＥ共重合体は、フッ素ゴム層（Ａ）とフッ素樹脂層（Ｂ）との接着性が優れることから、ＶｄＦ／ＨＦＰ／ＴＦＥが３０〜８０／１０〜３５／４〜３５（モル比）であることが好ましい。
【００５６】
上記ＶｄＦ／ＨＦＰ共重合体は、フッ素ゴム層（Ａ）とフッ素樹脂層（Ｂ）との接着性が優れることから、ＶｄＦ／ＨＦＰが７０〜８５／１５〜３０（モル比）であることが好ましく、ＶｄＦ／ＨＦＰが７５〜８０／２０〜２５（モル比）であることがより好ましい。
【００５７】
上記エチレン／ＴＦＥ／ＰＡＶＥ共重合体、ＶｄＦ／ＨＦＰ／ＴＦＥ／ＰＡＶＥ／エチレン共重合体、ＶｄＦ／ＨＦＰ共重合体、ＴＦＥ／プロピレン共重合体、ＴＦＥ／プロピレン／ＶｄＦ共重合体、ＨＦＰ／ＴＦＥ／エチレン共重合体、ＨＦＰ／エチレン共重合体、及び、ＶｄＦ／ＨＦＰ／ＴＦＥ共重合体は、他のモノマーに基づく重合単位を含有するものであってもよく、他のモノマーとしては、テトラフルオロエチレン、ヘキサフルオロプロピレン、パーフルオロ（メチルビニルエーテル）、パーフルオロ（エチルビニルエーテル）、パーフルオロ（プロピルビニルエーテル）、クロロトリフルオロエチレン、トリフルオロエチレン、ヘキサフルオロイソブテン、フッ化ビニル、エチレン、プロピレン、アルキルビニルエーテル、および、加硫部位を与える単量体からなる群より選択される少なくとも一種のモノマー等が挙げられる。上記加硫部位を与える単量体としては、上述したものを適宜使用できる。
他のモノマーに基づく重合単位は、全重合単位に対して０〜２０モル％であることが好ましく、０．０１〜１０モル％であることがより好ましい。
【００５８】
上記フッ素ゴム（ａ１）は、フッ素含有率が、６０質量％以上であることが好ましい。フッ素含有率の上限は特に限定されないが、７４質量％以下であることが好ましい。フッ素含有率は、フッ素ゴム（ａ１）の組成から計算によって求めることができる。
【００５９】
上記フッ素ゴム（ａ１）は、ムーニー粘度（ＭＬ（１＋１０）（１２１℃））が２〜２００であることが好ましく、５〜１００であることがより好ましい。
上記ムーニー粘度は、ＡＳＴＭ−Ｄ１６４６およびＪＩＳＫ６３００に準拠して測定した値である。
【００６０】
上記フッ素ゴム（ａ１）は、数平均分子量（Ｍｎ）が５０００〜５０００００であることが好ましく、１００００〜５０００００であることがより好ましい。
上記数平均分子量はＧＰＣ法により測定した値である。
【００６１】
上記フッ素ゴム組成物は、ゴム成分がフッ素ゴム（ａ１）のみからなるものであることが好ましい。
【００６２】
上記フッ素ゴム組成物は、分子中に少なくとも２個の窒素原子を含有し、分子中の窒素原子−窒素原子間の距離が５．７０Å以上である塩基性の多官能化合物を含む。上記塩基性の多官能化合物を含むことによって、フッ素樹脂層（Ｂ）を構成するフッ素樹脂（ｂ１）が低燃料透過性に優れるものであるにも関わらず、フッ素ゴム層（Ａ）とフッ素樹脂層（Ｂ）とを強固に接着させることができる。
【００６３】
上記塩基性の多官能化合物は、１つの分子中に同一又は異なる構造の２つ以上の官能基を有し、塩基性を示す化合物である。
【００６４】
上記塩基性の多官能化合物が有する官能基としては、塩基性を示すものであることが好ましく、例えば、−ＮＨ２、−ＮＨ３＋、−ＮＨＣＯＯＨ、−ＮＨＣＯＯ−、−Ｎ＝ＣＲ１Ｒ２（式中、Ｒ１及びＲ２は、独立して、炭素数０〜１２の有機基である）、−ＮＲ３Ｒ４（式中、Ｒ３及びＲ４は、独立して、炭素数０〜１２の有機基である）、−ＮＲ３Ｒ４Ｒ５（式中、Ｒ３、Ｒ４及びＲ５は、独立して、炭素数０〜１２の有機基である）、及び、加熱によって上記官能基に変化する官能基からなる群より選択される少なくとも１種が好ましく、−ＮＨ２、−ＮＨ３＋、−Ｎ＝ＣＲ１Ｒ２（式中、Ｒ１及びＲ２は、上記と同じ）、及び、ＮＲ３Ｒ４Ｒ５（式中、Ｒ３、Ｒ４及びＲ５は、上記と同じ）からなる群より選択される少なくとも１種がより好ましく、−ＮＨ２、−ＮＨ３＋及び−Ｎ＝ＣＲ１Ｒ２（式中、Ｒ１及びＲ２は、上記と同じ）からなる群より選択される少なくとも１種が更に好ましい。
上記Ｒ１、Ｒ２、Ｒ３、Ｒ４及びＲ５は、独立して、−Ｈ、又は、炭素数１〜１２の有機基であることが好ましく、−Ｈ、又は、炭素数１〜１２の炭化水素基であることが好ましい。上記炭化水素基は、１又は２以上の炭素−炭素二重結合を有するものであってもよい。上記炭化水素基の炭素数は、１〜８であることが好ましい。
上記Ｒ１は−Ｈ、又は、−ＣＨ３であり、Ｒ２は、−ＣＨ＝ＣＨＲ６（Ｒ６は、フェニル基（−Ｃ６Ｈ５）、ベンジル基（−ＣＨ２−Ｃ６Ｈ５）、又は、−Ｈである）であることが好ましく、上記Ｒ１は−Ｈであり、Ｒ２は、−ＣＨ＝ＣＨ−Ｃ６Ｈ５であることがより好ましい。
【００６５】
上記塩基性の多官能化合物としては、エチレンジアミン、プロパンジアミン、プトレシン、カダベリン、ヘキサメチレンジアミン、ヘプタンジアミン、オクタンジアミン、ノナンジアミン、デカンジアミン、ウンデカンジアミン、ドデカンジアミン、フェニレンジアミン、Ｎ，Ｎ’−ジシンナミリデン−１，６−ヘキサメチレンジアミン、Ｎ，Ｎ，Ｎ’，Ｎ’−テトラメチル−１，６−ヘキサメチレンジアミン、Ｎ，Ｎ’−ジメチル−１，６−ヘキサメチレンジアミン、６−アミノヘキシルカルバミド酸等が挙げられる。
【００６６】
上記塩基性の多官能化合物は、分子中に少なくとも２個の窒素原子を含有し、窒素−窒素間の原子間距離が５．７０Å以上である。上記窒素−窒素間の原子間距離は、６．３０Å以上であることがより好ましく、７．６０Å以上であることが更に好ましく、８．６０Å以上であることが特に好ましい。窒素−窒素間の原子間距離が広い事によって塩基性の多官能化合物の柔軟性が増し、加硫が容易となる。
ここで、窒素−窒素間の原子間距離は下記の方法に従って計算する。すなわち、各塩基の構造最適化は密度汎関数法（プログラムはＧａｕｓｓｉａｎ０３、密度汎関数はＢ３ＬＹＰ、基底関数は６−３１Ｇ＊）を用いて算出する。
【００６７】
上記塩基性の多官能化合物は、フッ素ゴム層（Ａ）とフッ素樹脂層（Ｂ）との接着性に優れることから、Ｎ，Ｎ’−ジシンナミリデン−１，６−ヘキサメチレンジアミン及びＮＨ２−（ＣＨ２）ｎ−ＮＨ２（式中、ｎは５〜１２）からなる群より選択される少なくとも１種であることが好ましく、ヘキサメチレンジアミン、及び、Ｎ，Ｎ’−ジシンナミリデン−１，６−ヘキサメチレンジアミンからなる群より選択される少なくとも１種の化合物であることがより好ましい。
【００６８】
フッ素ゴム層（Ａ）とフッ素樹脂層（Ｂ）とがより強固に接着することから、上記フッ素ゴム組成物において、塩基性の多官能化合物の含有量は、フッ素ゴム（ａ１）１００質量部に対して、０．５質量部以上であることが好ましく、０．６質量部以上であることがより好ましく、０．８質量部以上であることが更に好ましく、１質量部以上であることが特に好ましい。
塩基性の多官能化合物の含有量は、加硫阻害、コストの観点から、１０質量部以下であることが好ましく、６質量部以下である事が特に好ましい。
【００６９】
上記フッ素ゴム組成物は、更に、１，８−ジアザビシクロ（５．４．０）ウンデセン−７塩（ＤＢＵ塩）、１，５−ジアザビシクロ（４．３．０）−ノネン−５塩（ＤＢＮ塩）、１，８−ジアザビシクロ（５．４．０）ウンデセン−７（ＤＢＵ）、１，５−ジアザビシクロ（４．３．０）−ノネン−５（ＤＢＮ）、及び、メラミンからなる群より選択される少なくとも１種の化合物（ａ２）を含むものであってもよい。
上記塩基性の多官能化合物と化合物（ａ２）とを併用することによって、塩基性の多官能化合物の含有量が少ない場合であっても、フッ素ゴム層（Ａ）とフッ素樹脂層（Ｂ）とを強固に接着させることができる。
【００７０】
ＤＢＵ塩及びＤＢＮ塩としては、ＤＢＵ又はＤＢＮの炭酸塩、長鎖脂肪族カルボン酸塩、芳香族カルボン酸塩、オルトフタル酸塩、ｐ−トルエンスルホン酸塩、フェノール塩、フェノール樹脂塩、ナフトエ酸塩、オクチル酸塩、オレイン酸塩、ギ酸塩、フェノールノボラック樹脂塩、塩酸塩等があげられ、ＤＢＵ又はＤＢＮのナフトエ酸塩、オルトフタル酸塩、フェノール塩、及び、ギ酸塩、並びに、８−ベンジル−１，８−ジアザビシクロ（５．４．０）−７−ウンデセニウムクロライド（ＤＢＵ−Ｂ）からなる群より選択される少なくとも１種の化合物が好ましく、１，８−ジアザビシクロ（５．４．０）ウンデセン−７、１，５−ジアザビシクロ（４．３．０）ノネン−５、８−ベンジル−１，８−ジアザビシクロ（５．４．０）−７−ウンデセニウムクロライド、１，８−ジアザビシクロ（５．４．０）ウンデセン−７のナフトエ酸塩、１，８−ジアザビシクロ（５．４．０）ウンデセン−７のフェノール塩、１，８−ジアザビシクロ（５．４．０）ウンデセン−７のオルトフタル酸塩、及び、１，８−ジアザビシクロ（５．４．０）ウンデセン−７のギ酸塩からなる群より選択される少なくとも１種の化合物であることがより好ましい。
特に好ましくは、８−ベンジル−１，８−ジアザビシクロ（５．４．０）−７−ウンデセニウムクロライド、及び、１，８−ジアザビシクロ（５．４．０）ウンデセン−７のギ酸塩からなる群より選択される少なくとも１種である。
化合物（ａ２）としては、上記化合物を２種以上併用してよい。
【００７１】
化合物（ａ２）は、フッ素ゴム（ａ１）１００質量部に対して０．５質量部以上であることが好ましい。より好ましくは、１．０質量部以上である。化合物（ａ２）が少なすぎると接着力が充分でないおそれがある。
化合物（ａ２）は、フッ素ゴム（ａ１）１００質量部に対して、５質量部以下であることが好ましく、４質量部以下であることがより好ましく、３．５質量部以下であることが更に好ましい。
【００７２】
上記フッ素ゴム組成物は、更に加硫剤を含むものであることが好ましい。上記加硫剤としては、パーオキサイド加硫系加硫剤等を目的に応じて選択することができる。
【００７３】
上記パーオキサイド加硫系加硫剤としては特に限定されず、例えば、有機過酸化物を挙げることができる。上記有機過酸化物としては、熱や酸化還元系の存在下で容易にパーオキシラジカルを発生するものが好ましく、例えば１，１−ビス（ｔ−ブチルパーオキシ）−３，５，５−トリメチルシクロヘキサン、２，５−ジメチルヘキサン−２，５−ジヒドロキシパーオキシド、ジ−ｔ−ブチルパーオキシド、ｔ−ブチルクミルパーオキシド、ジクミルパーオキシド、α，α’−ビス（ｔ−ブチルパーオキシ）−ｐ−ジイソプロピルベンゼン、２，５−ジメチル−２，５−ジ（ｔ−ブチルパーオキシ）ヘキサン、２，５−ジメチル−２，５−ジ（ｔ−ブチルパーオキシ）ヘキシン−３、ベンゾイルパーオキシド、ｔ−ブチルパーオキシベンゼン、２，５−ジメチル−２，５−ジ（ベンゾイルパーオキシ）ヘキサン、ｔ−ブチルパーオキシマレイン酸、ｔ−ブチルパーオキシイソプロピルカーボネート等を例示することができる。なかでも、ジアルキル化合物がより好ましい。
一般に、使用量は、活性−Ｏ−Ｏ−の量、分解温度等から適宜選択される。使用量は通常、フッ素ゴム（ａ１）１００質量部に対して０．１〜１５質量部であり、好ましくは０．３〜５質量部である。
【００７４】
有機過酸化物を加硫剤として使用する場合は、加硫助剤や共加硫剤を併用してもよい。上記加硫助剤又は共加硫剤としては特に限定されず、例えば、上述の加硫助剤及び共加硫剤を挙げることができる。これらの中でも、加硫性、加硫物の物性の点から、トリアリルイソシアヌレート（ＴＡＩＣ）が好ましい。
【００７５】
上記加硫助剤や共加硫剤の配合量としては、フッ素ゴム１００質量部に対して、０．２〜１０質量部が好ましく、０．３〜６質量部がより好ましく、０．５〜５質量部が更に好ましい。加硫剤や共加硫剤が、０．２質量部未満であると、加硫密度が低くなり圧縮永久歪みが大きくなる傾向があり、１０質量部をこえると、加硫密度が高くなりすぎるため、圧縮時に割れやすくなる傾向がある。
【００７６】
上記フッ素ゴム組成物は、受酸剤として、またはフッ素ゴム層（Ａ）とフッ素樹脂層（Ｂ）との接着性を向上させるための配合剤として、金属酸化物、金属水酸化物、アルカリ金属の弱酸塩、及び、アルカリ土類金属の弱酸塩からなる群より選択される少なくとも１種の化合物を含有してもよい。
上記金属酸化物、金属水酸化物、アルカリ金属の弱酸塩及びアルカリ土類金属の弱酸塩としては、周期表第（ＩＩ）族金属の酸化物、水酸化物、炭酸塩、カルボン酸塩、ケイ酸塩、ホウ酸塩、亜リン酸塩、周期表第（ＩＶ）族金属の酸化物、塩基性炭酸塩、塩基性カルボン酸塩、塩基性亜リン酸塩、塩基性亜硫酸塩等が挙げられる。
金属酸化物、金属水酸化物、アルカリ金属の弱酸塩及びアルカリ土類金属の弱酸塩の具体的な例としては、酸化マグネシウム、酸化亜鉛、水酸化マグネシウム、水酸化バリウム、炭酸マグネシウム、炭酸バリウム、酸化カルシウム（生石灰）、水酸化カルシウム（消石灰）、炭酸カルシウム、ケイ酸カルシウム、ステアリン酸カルシウム、ステアリン酸亜鉛、フタル酸カルシウム、亜リン酸カルシウム、酸化錫、塩基性亜リン酸錫等をあげることができる。
【００７７】
有機過酸化物を加硫剤として使用する場合には、上記金属酸化物、金属水酸化物、アルカリ金属の弱酸塩、アルカリ土類金属の弱酸塩の含有量は、５質量部以下が好ましく、より好ましくは３質量部以下、耐酸性の観点からは、含まないことが更に好ましい。
【００７８】
上記フッ素ゴム組成物は、必要に応じてフッ素ゴム組成物中に配合される通常の添加物、例えば、充填剤、加工助剤、可塑剤、着色剤、安定剤、接着助剤、受酸剤、離型剤、導電性付与剤、熱伝導性付与剤、表面非粘着剤、柔軟性付与剤、耐熱性改善剤、難燃剤等の各種添加剤を配合することができ、上述のものとは異なる常用の加硫剤や加硫促進剤を１種又はそれ以上含有してもよい。
【００７９】
上記充填剤としては、カーボンブラックが挙げられる。カーボンブラックの含有量は、フッ素ゴム（ａ１）１００質量部に対して５〜４０質量部であることが好ましく、１０〜３０質量部であることがより好ましい。カーボンブラックを使用することで、機械物性、耐熱性等の向上という利点がある。
【００８０】
上記フッ素ゴム組成物は、フッ素ゴム（ａ１）及び塩基性の多官能化合物、並びに、必要に応じて、上記化合物（ａ２）、加硫剤、加硫助剤、共加硫剤、加硫促進剤、充填材等のその他添加剤を、一般に使用されているゴム混練り装置を用いて混練りすることにより得ることができる。上記ゴム混練り装置としては、ロール、ニーダー、バンバリーミキサー、インターナルミキサー、二軸押し出し機等を用いることができる。
【００８１】
（Ｂ）フッ素樹脂層
フッ素樹脂層（Ｂ）は、フッ素樹脂（ｂ１）から構成されるものであり、該フッ素樹脂（ｂ１）は、燃料透過係数が２．０ｇ・ｍｍ／ｍ２／ｄａｙ以下である。
燃料透過係数が２．０ｇ・ｍｍ／ｍ２／ｄａｙ以下であることによって、優れた燃料低透過性が発揮される。従って、例えば、本発明の積層体は、燃料用ホース等として好適に使用可能である。
上記燃料透過係数は、１．５ｇ・ｍｍ／ｍ２／ｄａｙ以下であることが好ましく、０．８ｇ・ｍｍ／ｍ２／ｄａｙ以下であることがより好ましく、０．５５ｇ・ｍｍ／ｍ２／ｄａｙ以下であることが更に好ましく、０．５ｇ・ｍｍ／ｍ２／ｄａｙ以下であることが特に好ましい。
上記燃料透過係数は、イソオクタン、トルエン及びエタノールを４５：４５：１０の容積比で混合したイソオクタン／トルエン／エタノール混合溶媒１８ｍＬを投入した内径４０ｍｍφ、高さ２０ｍｍのＳＵＳ３１６製の燃料透過係数測定用カップに測定対象樹脂から下記方法により作製したフッ素樹脂シート（直径４５ｍｍ、厚み１２０μｍ）を組み入れ、６０℃において測定した質量変化から算出される値である。
（フッ素樹脂シートの作製方法）
樹脂ペレットを、それぞれ、直径１２０ｍｍの金型に入れ、３００℃に加熱したプレス機にセットし、約２．９ＭＰａの圧力で溶融プレスして、厚さ０．１２ｍｍのフッ素樹脂シートを得、そのシートを直径４５ｍｍ、厚み１２０μｍに加工した。
【００８２】
上記フッ素樹脂（ｂ１）は、優れた燃料低透過性を有する積層体が得られることから、ポリクロロトリフルオロエチレン（ＰＣＴＦＥ）、ＣＴＦＥ系共重合体、及び、ＴＦＥ／ＨＦＰ／ＶｄＦ共重合体からなる群より選択される少なくとも１種であることが好ましい。柔軟性の観点からは、ＣＴＦＥ系共重合体及びＴＦＥ／ＨＦＰ／ＶｄＦ共重合体からなる群より選択される少なくとも１種であることがより好ましく、燃料低透過性の観点から、ＣＴＦＥ系共重合体が更に好ましい。
【００８３】
ＴＦＥ／ＨＦＰ／ＶｄＦ共重合体は、ＶｄＦ含有率が少ないと燃料低透過性が優れることから、ＴＦＥ、ＨＦＰ及びＶｄＦの共重合割合（モル％比）がＴＦＥ／ＨＦＰ／ＶｄＦ＝７５〜９５／０．１〜１０／０．１〜１９である事が好ましく、７７〜９５／１〜８／１〜１７（モル比）であることがより好ましく、７７〜９５／２〜８／２〜１５．５（モル比）であることが更に好ましく、７９〜９０／５〜８／５〜１５（モル比）である事が最も好ましい。また、ＴＦＥ／ＨＦＰ／ＶｄＦ共重合体はその他のモノマーを０〜２０モル％含んでいてもよい。他のモノマーとしては、テトラフルオロエチレン、ヘキサフルオロプロピレン、パーフルオロ（メチルビニルエーテル）、パーフルオロ（エチルビニルエーテル）、パーフルオロ（プロピルビニルエーテル）、クロロトリフルオロエチレン、２−クロロペンタフルオロプロペン、過フッ素化されたビニルエーテル（例えばＣＦ３ＯＣＦ２ＣＦ２ＣＦ２ＯＣＦ＝ＣＦ２などのペルフルオロアルコキシビニルエーテル）などのフッ素含有モノマー、ペルフルオロアルキルビニルエーテル、ペルフルオロ−１，３、−ブタジエン、トリフルオロエチレン、ヘキサフルオロイソブテン、フッ化ビニル、エチレン、プロピレン、および、アルキルビニルエーテルからなる群より選択される少なくとも一種のモノマー等が挙げられ、パーフルオロ（メチルビニルエーテル）、パーフルオロ（エチルビニルエーテル）、パーフルオロ（プロピルビニルエーテル）である事が好ましい。
【００８４】
上記ＰＣＴＦＥは、クロロトリフルオロエチレンの単独重合体である。
【００８５】
上記ＣＴＦＥ系共重合体としては、ＣＴＦＥに由来する共重合単位（ＣＴＦＥ単位）と、ＴＦＥ、ＨＦＰ、ＰＡＶＥ、ＶｄＦ、フッ化ビニル、へキサフルオロイソブテン、式：
ＣＨ２＝ＣＸ１（ＣＦ２）ｎＸ２
（式中、Ｘ１はＨ又はＦ、Ｘ２はＨ、Ｆ又はＣｌ、ｎは１〜１０の整数である）で示される単量体、エチレン、プロピレン、１−ブテン、２−ブテン、塩化ビニル、及び、塩化ビニリデンからなる群より選択される少なくとも１種の単量体に由来する共重合単位と、を含むことが好ましい。
また、ＣＴＦＥ系共重合体は、パーハロポリマーであることがより好ましい。
【００８６】
ＣＴＦＥ系共重合体としては、ＣＴＦＥ単位と、ＴＦＥ、ＨＦＰ及びＰＡＶＥからなる群より選択される少なくとも１種の単量体に由来する共重合単位と、を含むことがより好ましく、実質的にこれらの共重合単位のみからなることが更に好ましい。また、燃料低透過性の観点から、エチレン、フッ化ビニリデン、フッ化ビニル等のＣＨ結合を有するモノマーを含まないことが好ましい。
ＣＨ結合を有するモノマーを含まないパーハロポリマーはフッ素ゴムとの接着が通常困難であるが、本発明の構成によれば、フッ素樹脂層（Ｂ）がパーハロポリマーからなる層であっても、フッ素樹脂層（Ｂ）とフッ素ゴム層（Ａ）との層間の接着は強固である。
【００８７】
ＣＴＦＥ系共重合体は、全単量体単位の１０〜９０モル％のＣＴＦＥ単位を有することが好ましい。
【００８８】
ＣＴＦＥ系共重合体としては、ＣＴＦＥ単位、ＴＦＥ単位及びこれらと共重合可能な単量体（α）に由来する単量体（α）単位を含むものが特に好ましい。
【００８９】
「ＣＴＦＥ単位」及び「ＴＦＥ単位」は、ＣＴＦＥ系共重合体の分子構造上、それぞれ、ＣＴＦＥに由来する部分（−ＣＦＣｌ−ＣＦ２−）、ＴＦＥに由来する部分（−ＣＦ２−ＣＦ２−）であり、前記「単量体（α）単位」は、同様に、ＣＴＦＥ系共重合体の分子構造上、単量体（α）が付加してなる部分である。
【００９０】
単量体（α）としては、ＣＴＦＥ及びＴＦＥと共重合可能な単量体であれば特に限定されず、エチレン（Ｅｔ）、ビニリデンフルオライド（ＶｄＦ）、ＣＦ２＝ＣＦ−ＯＲｆ１（式中、Ｒｆ１は、炭素数１〜８のパーフルオロアルキル基）で表されるＰＡＶＥ、ＣＸ３Ｘ４＝ＣＸ５（ＣＦ２）ｎＸ６（式中、Ｘ３、Ｘ４及びＸ５は同一もしくは異なって、水素原子又はフッ素原子；Ｘ６は、水素原子、フッ素原子又は塩素原子；ｎは、１〜１０の整数）で表されるビニル単量体、ＣＦ２＝ＣＦ−Ｏ−Ｒｆ２（式中、Ｒｆ２は、炭素数１〜５のパーフルオロアルキル基）で表されるアルキルパーフルオロビニルエーテル誘導体等があげられる。
上記アルキルパーフルオロビニルエーテル誘導体としては、Ｒｆ２が炭素数１〜３のパーフルオロアルキル基であるものが好ましく、ＣＦ２＝ＣＦ−ＯＣＦ２−ＣＦ２ＣＦ３がより好ましい。
【００９１】
単量体（α）としては、なかでも、ＰＡＶＥ、上記ビニル単量体、及び、アルキルパーフルオロビニルエーテル誘導体からなる群より選択される少なくとも１種であることが好ましく、ＰＡＶＥ及びＨＦＰからなる群より選択される少なくとも１種であることがより好ましく、ＰＡＶＥが特に好ましい。
【００９２】
ＣＴＦＥ系共重合体における、ＣＴＦＥ単位とＴＦＥ単位との比率は、ＣＴＦＥ単位が１５〜９０モル％に対し、ＴＦＥ単位が８５〜１０モル％であり、より好ましくは、ＣＴＦＥ単位が２０〜９０モル％であり、ＴＦＥ単位が８０〜１０モル％である。また、ＣＴＦＥ単位１５〜２５モル％と、ＴＦＥ単位８５〜７５モル％とから構成されるものも好ましい。
【００９３】
ＣＴＦＥ系共重合体は、ＣＴＦＥ単位とＴＦＥ単位との合計が９０〜９９．９モル％であり、単量体（α）単位が０．１〜１０モル％であるものが好ましい。単量体（α）単位が０．１モル％未満であると、成形性、耐環境応力割れ性及び耐燃料クラック性に劣りやすく、１０モル％を超えると、燃料低透過性、耐熱性、機械特性に劣る傾向にある。
【００９４】
フッ素樹脂（ｂ１）は、燃料低透過性、接着性の観点から、ＰＣＴＦＥ、ＣＴＦＥ／ＴＦＥ／ＰＡＶＥ共重合体及びＴＦＥ／ＨＦＰ／ＶｄＦ共重合体からなる群より選択される少なくとも１種であることがより好ましく、ＣＴＦＥ／ＴＦＥ／ＰＡＶＥ共重合体及びＴＦＥ／ＨＦＰ／ＶｄＦ共重合体からなる群より選択される少なくとも１種であることが更に好ましく、ＣＴＦＥ／ＴＦＥ／ＰＡＶＥ共重合体が特に好ましい。
上記ＣＴＦＥ／ＴＦＥ／ＰＡＶＥ共重合体とは、実質的にＣＴＦＥ、ＴＦＥ及びＰＡＶＥのみからなる共重合体である。
【００９５】
ＣＴＦＥ／ＴＦＥ／ＰＡＶＥ共重合体において、上記ＰＡＶＥとしては、パーフルオロ（メチルビニルエーテル）（ＰＭＶＥ）、パーフルオロ（エチルビニルエーテル）（ＰＥＶＥ）、パーフルオロ（プロピルビニルエーテル）（ＰＰＶＥ）、パーフルオロ（ブチルビニルエーテル）等があげられ、なかでもＰＭＶＥ、ＰＥＶＥ及びＰＰＶＥからなる群より選択される少なくとも１種であることが好ましい。
ＣＴＦＥ／ＴＦＥ／ＰＡＶＥ共重合体において、ＰＡＶＥ単位は、全単量体単位の０．５モル％以上であることが好ましく、５モル％以下であることが好ましい。
【００９６】
ＣＴＦＥ単位等の構成単位は、１９Ｆ−ＮＭＲ分析を行うことにより得られる値である。
【００９７】
フッ素樹脂（ｂ１）は、ポリマーの主鎖末端及び／又は側鎖に、カルボニル基、ヒドロキシル基、ヘテロ環基、及びアミノ基からなる群より選択される少なくとも１種の反応性官能基を導入したものであってもよい。
【００９８】
本明細書において、「カルボニル基」は、炭素−酸素二重結合から構成される炭素２価の基であり、−Ｃ（＝Ｏ）−で表されるものに代表される。前記カルボニル基を含む反応性官能基としては特に限定されず、たとえばカーボネート基、カルボン酸ハライド基（ハロゲノホルミル基）、ホルミル基、カルボキシル基、エステル結合（−Ｃ（＝Ｏ）Ｏ−）、酸無水物結合（−Ｃ（＝Ｏ）Ｏ−Ｃ（＝Ｏ）−）、イソシアネート基、アミド基、イミド基（−Ｃ（＝Ｏ）−ＮＨ−Ｃ（＝Ｏ）−）、ウレタン結合（−ＮＨ−Ｃ（＝Ｏ）Ｏ−）、カルバモイル基（ＮＨ２−Ｃ（＝Ｏ）−）、カルバモイルオキシ基（ＮＨ２−Ｃ（＝Ｏ）Ｏ−）、ウレイド基（ＮＨ２−Ｃ（＝Ｏ）−ＮＨ−）、オキサモイル基（ＮＨ２−Ｃ（＝Ｏ）−Ｃ（＝Ｏ）−）等、化学構造上の一部としてカルボニル基を含むものがあげられる。
【００９９】
アミド基、イミド基、ウレタン結合、カルバモイル基、カルバモイルオキシ基、ウレイド基、オキサモイル基等においては、その窒素原子に結合する水素原子は、たとえばアルキル基等の炭化水素基で置換されていてもよい。
【０１００】
反応性官能基は、導入が容易である点、フッ素樹脂（ｂ１）が適度な耐熱性と比較的低温での良好な接着性とを有する点から、アミド基、カルバモイル基、ヒドロキシル基、カルボキシル基、カーボネート基、カルボン酸ハライド基、酸無水物結合が好ましく、さらにはアミド基、カルバモイル基、ヒドロキシル基、カーボネート基、カルボン酸ハライド基、酸無水物結合が好ましい。
【０１０１】
フッ素樹脂（ｂ１）は、懸濁重合、溶液重合、乳化重合、塊状重合等、従来公知の重合方法により得ることができる。前記重合において、温度、圧力等の各条件、重合開始剤やその他の添加剤は、フッ素樹脂（ｂ１）の組成や量に応じて適宜設定することができる。
【０１０２】
フッ素樹脂（ｂ１）の融点は特に限定されないが、１６０〜２７０℃であることが好ましい。フッ素樹脂（ｂ１）の融点は、ＤＳＣ装置（セイコー社製）を用い、１０℃／分の速度で昇温したときの融解熱曲線における極大値に対応する温度として求める。
【０１０３】
またフッ素樹脂（ｂ１）の分子量は、得られる積層体が良好な機械特性や燃料低透過性等を発現できるような範囲であることが好ましい。たとえば、メルトフローレート（ＭＦＲ）を分子量の指標とする場合、フッ素樹脂一般の成形温度範囲である約２３０〜３５０℃の範囲の任意の温度におけるＭＦＲは、０．５〜１００ｇ／１０分であることが好ましい。より好ましくは、１〜５０ｇ／１０分であり、更に好ましくは、２〜３５ｇ／１０分である。例えば、フッ素樹脂（ｂ１）が、ＰＣＴＦＥ、ＣＴＦＥ系共重合体又はＴＦＥ／ＨＦＰ／ＶｄＦ共重合体である場合には、２９７℃でＭＦＲを測定する。
上記ＭＦＲは、メルトインデクサー（東洋精機製作所（株）製）を用い、例えば、２９７℃、５ｋｇ荷重下で直径２ｍｍ、長さ８ｍｍのノズルから単位時間（１０分間）に流出するポリマーの重量（ｇ）を測定することができる。
【０１０４】
本発明においてフッ素樹脂層（Ｂ）は、これらのフッ素樹脂（ｂ１）を１種含有するものであってもよいし、２種以上含有するものであってもよい。
【０１０５】
なお、フッ素樹脂（ｂ１）がパーハロポリマーである場合、耐薬品性及び燃料低透過性がより優れたものとなる。パーハロポリマーとは、重合体の主鎖を構成する炭素原子の全部にハロゲン原子が結合している重合体である。
【０１０６】
フッ素樹脂層（Ｂ）は、さらに、目的や用途に応じてその性能を損なわない範囲で、無機質粉末、ガラス繊維、炭素粉末、炭素繊維、金属酸化物等の種々の充填剤を配合したものであってもよい。
【０１０７】
たとえば、燃料透過性をさらに低減させるために、モンモリロナイト、バイデライト、サポナイト、ノントロナイト、ヘクトライト、ソーコナイト、スチブンサイト等のスメクタイト系の層状粘度鉱物や、雲母等の高アスペクト比を有する微小層状鉱物を添加してもよい。
【０１０８】
また、導電性を付与するために、導電性フィラーを添加してもよい。導電性フィラーとしては特に限定されず、たとえば金属、炭素等の導電性単体粉末又は導電性単体繊維；酸化亜鉛等の導電性化合物の粉末；表面導電化処理粉末等があげられる。導電性フィラーを配合する場合、溶融混練して予めペレットを作製することが好ましい。
【０１０９】
導電性単体粉末又は導電性単体繊維としては特に限定されず、たとえば銅、ニッケル等の金属粉末；鉄、ステンレススチール等の金属繊維；カーボンブラック、炭素繊維、特開平３−１７４０１８号公報等に記載の炭素フィブリル等があげられる。
【０１１０】
表面導電化処理粉末は、ガラスビーズ、酸化チタン等の非導電性粉末の表面に導電化処理を施して得られる粉末である。
【０１１１】
表面導電化処理の方法としては特に限定されず、たとえば金属スパッタリング、無電解メッキ等があげられる。
【０１１２】
導電性フィラーのなかでもカーボンブラックは、経済性や静電荷蓄積防止の観点で有利であるので好適に用いられる。
【０１１３】
導電性フィラーを配合してなるフッ素樹脂組成物の体積抵抗率は、１×１００〜１×１０９Ω・ｃｍであることが好ましい。より好ましい下限は、１×１０２Ω・ｃｍであり、より好ましい上限は、１×１０８Ω・ｃｍである。
【０１１４】
また、充填剤以外に、熱安定化剤、補強剤、紫外線吸収剤、顔料、その他任意の添加剤を配合してもよい。
【０１１５】
本発明の積層体の好適な実施形態の一つは、上記塩基性の多官能化合物が、Ｎ，Ｎ’−ジシンナミリデン−１，６−ヘキサメチレンジアミン及びヘキサメチレンジアミンからなる群より選択される少なくとも１種であり、上記フッ素ゴム（ａ１）が、ＶｄＦ／ＣＨ２＝ＣＦＲｆ１（式中、Ｒｆ１は、炭素数１〜１２の直鎖又は分岐したフルオロアルキル基）共重合体、ＴＦＥ／プロピレン共重合体、エチレン／ＴＦＥ／ＰＡＶＥ共重合体、及び、ＶｄＦ／ＨＦＰ／ＴＦＥ／ＰＡＶＥ／エチレン共重合体からなる群より選択される少なくとも１種であり、上記フッ素樹脂層（Ｂ）は、ＣＴＦＥ／ＴＦＥ／ＰＡＶＥ共重合体であるフッ素樹脂（ｂ１）から構成されるものである。
上記積層体は、フッ素ゴム層（Ａ）とフッ素樹脂層（Ｂ）とを接着させる際に、フッ素ゴム組成物中に含まれる多官能化合物がフッ素樹脂（ｂ１）とフッ素ゴム（ａ１）の双方に二重結合を生成させ、生成した二重結合が共加硫し、フッ素ゴム層（Ａ）とフッ素樹脂層（Ｂ）とが強固に接着するものと推定される。
ＶｄＦ／ＣＨ２＝ＣＦＲｆ１（式中、Ｒｆ１は、炭素数１〜１２の直鎖又は分岐したフルオロアルキル基）共重合体、ＴＦＥ／プロピレン共重合体、エチレン／ＴＦＥ／ＰＡＶＥ共重合体、及び、ＶｄＦ／ＨＦＰ／ＴＦＥ／ＰＡＶＥ／エチレン共重合体のような耐アミン性に優れるフッ素ゴムを使用すると、フッ素ゴム組成物を加硫する際にフッ素ゴムと上記多官能化合物とを混合しても、フッ素ゴムに二重結合を生じさせにくく、多官能化合物が消費されない。そのため、フッ素ゴム層（Ａ）とフッ素樹脂層（Ｂ）とを接着させる際に、フッ素樹脂（ｂ１）とフッ素ゴム（ａ１）の双方に二重結合を生成させ、上述の共加硫が進行し、フッ素ゴム層（Ａ）とフッ素樹脂層（Ｂ）とを強固に接着させることができるものと思われる。
一方で、耐アミン性の低いフッ素ゴムを使用すると、加硫時にフッ素ゴム中で二重結合を生成させ、消費される。そうすると、フッ素ゴムとフッ素樹脂とを接着させるに際にフッ素樹脂に充分な量の二重結合を生成させる事ができず、上述の共加硫が充分に進行しないものと思われる。
【０１１６】
（積層体）
本発明の積層体において、上記フッ素ゴム層（Ａ）の厚みは限定されないが、例えば、１００μｍ以上であることが好ましい。フッ素ゴム層（Ａ）の厚みの上限としては、例えば、５０００μｍである。
【０１１７】
上記フッ素樹脂層（Ｂ）の厚みは限定されないが、例えば、１０μｍ以上であることが好ましい。フッ素樹脂層（Ｂ）の厚みの上限としては、例えば、１０００μｍである。
【０１１８】
本発明の積層体は、層間初期接着強度が５Ｎ／ｃｍ以上であることが好ましい。層間初期接着強度が５Ｎ／ｃｍ以上であることによって、ホースを特定の形状で加硫する際にズレが起こりにくい、衝撃が加わった際に剥がれが起こらないという利点がある。
本発明の積層体は、上記構成を有することによって、層間初期接着強度を上記範囲にすることができる。層間初期接着強度は１０Ｎ／ｃｍ以上であることがより好ましく、１５Ｎ／ｃｍ以上であることが更に好ましい。
層間初期接着強度は、ＪＩＳ−Ｋ−６２５６（加硫ゴムの接着試験方法）に準拠し、２５℃において５０ｍｍ／ｍｉｎの引張速度で剥離試験を行い、接着強度を測定し、得られたＮ＝３のデータの平均値を算出した値である。
【０１１９】
本発明の積層体は、フッ素ゴム層（Ａ）とフッ素樹脂層（Ｂ）が加硫接着されていることが好ましい。このような積層体は、未加硫のフッ素ゴム層（Ａ）とフッ素樹脂層（Ｂ）とを積層した後、加硫処理することにより得られる。
【０１２０】
上記加硫処理は、従来公知のフッ素ゴム組成物の加硫方法と条件が採用できる。たとえば、未加硫の積層体を長時間加硫する方法、未加硫の積層体を比較的単時間で前処理としての熱処理を行い（加硫も生じている）、ついで長時間かけて加硫を行う方法がある。これらのうち、未加硫の積層体を比較的単時間で前処理としての熱処理を行い、ついで長時間かけて加硫を行う方法が、前処理でフッ素ゴム層（Ａ）とフッ素樹脂層（Ｂ）との密着性が容易に得られ、また、前処理で既にフッ素ゴム層（Ａ）が加硫しており形状が安定化しているので、その後の加硫における積層体の保持方法をさまざまに選択することができるので好適である。
【０１２１】
加硫処理の条件は特に制限されるものではなく、通常の条件で行うことができるが、１４０〜１８０℃で、２分〜８０分、スチーム、プレス、オーブン、エアーバス、赤外線、マイクロウェーブ、被鉛加硫等を用いて処理を行うことが好ましい。より好ましくは、１５０〜１７０℃で、５〜６０分かけて行う。加硫処理を１次加硫と２次加硫に分けて行ってもよい。
【０１２２】
本発明はまた、フッ素ゴム（ａ１）と、分子中に少なくとも２個の窒素原子を含有し、分子中の窒素原子−窒素原子間の距離が５．７０Å以上である塩基性の多官能化合物とを混合してフッ素ゴム組成物を得る工程、フッ素ゴム組成物を成形して得られる未加硫フッ素ゴム層と、フッ素樹脂層とを積層する工程、積層された未加硫フッ素ゴム層とフッ素樹脂層に加硫処理する工程、を含み、上記フッ素ゴム組成物は、フッ素ゴム（ａ１）、及び、上記塩基性の多官能化合物を含み、上記フッ素ゴム（ａ１）は、トリエチルアミンと接触させた後に測定した１７２０ｃｍ−１の吸光係数が０．３５以下であり、上記フッ素樹脂層は、燃料透過係数が２．０ｇ・ｍｍ／ｍ２／ｄａｙ以下であるフッ素樹脂（ｂ１）から構成されることを特徴とする積層体の製造方法でもある。
本発明の製造方法により、上述した本発明の積層体を製造することができる。
本発明の製造方法において、加硫処理の条件は上述したものと同じである。
【０１２３】
上記フッ素ゴム（ａ１）と上記塩基性の多官能化合物とを混合してフッ素ゴム組成物を得る工程は、例えば、フッ素ゴム（ａ１）と塩基性の多官能化合物とを、一般に使用されているゴム混練り装置を用いて混練りするものである。
上記ゴム混練り装置としては、ロール、ニーダー、バンバリーミキサー、インターナルミキサー、二軸押し出し機等を用いることができる。
上記混合は、フッ素ゴム（ａ１）及び上記塩基性の多官能化合物に加え、必要に応じて、上記化合物（ａ２）、加硫剤、加硫助剤、共加硫剤、加硫促進剤、充填材等のその他添加剤とともに混合するものであってよい。
上記混合の温度は、例えば、２０〜２００℃である。また、上記混合の時間は、例えば、２〜８０分である。
【０１２４】
上記未加硫フッ素ゴム層とフッ素樹脂層の積層は、未加硫フッ素ゴム層とフッ素樹脂層を別々に成形した後に圧着等の手段で積層する方法、未加硫フッ素ゴム層とフッ素樹脂層とを同時に成形して積層する方法、未加硫フッ素ゴム層にフッ素樹脂を塗布してフッ素樹脂層を形成する方法のいずれでもよい。
【０１２５】
未加硫フッ素ゴム層とフッ素樹脂層を別々に成形した後に圧着等の手段で積層する方法では、フッ素樹脂の成形方法とフッ素ゴム組成物のそれぞれ単独での成形方法が採用できる。
【０１２６】
未加硫フッ素ゴム層の成形は、フッ素ゴム組成物を加熱圧縮成形法、トランスファー成形法、押出成形法、射出成形法、カレンダー成形法、塗装法等により、シート状、チューブ状等の各種形状の成形体とすることができる。
【０１２７】
フッ素樹脂層は、加熱圧縮成形、溶融押出成形、射出成形、塗装（粉体塗装を含む）等の方法により成形できる。成形には通常用いられるフッ素樹脂の成形機、たとえば射出成形機、ブロー成形機、押出成形機、各種塗装装置等が使用でき、シート状、チューブ状等、各種形状の積層体を製造することが可能である。これらのうち、生産性が優れている点から、溶融押出成形法が好ましい。
【０１２８】
未加硫フッ素ゴム層とフッ素樹脂層を同時に成形して積層する方法としては、未加硫フッ素ゴム層を形成するフッ素ゴム組成物、及び、フッ素樹脂層を形成するフッ素樹脂（ｂ１）を用いて、多層圧縮成形法、多層トランスファー成形法、多層押出成形法、多層射出成形法、ダブリング法等の方法により成形と同時に積層する方法があげられる。この方法では、未加硫成形体である未加硫フッ素ゴム層とフッ素樹脂層とを同時に積層できるため、未加硫フッ素ゴム層とフッ素樹脂層とを密着させる工程が特に必要ではなく、また、後の加硫工程において強固な接着を得るのに好適である。密着が不足している場合はラッピング等の密着工程を行ってもよい。
【０１２９】
（積層体の積層構造）
本発明の積層体は、フッ素ゴム層（Ａ）とフッ素樹脂層（Ｂ）の２層構造でもよいし、フッ素樹脂層（Ｂ）の両側にフッ素ゴム層（Ａ）が積層されたものであってもよいし、フッ素ゴム層（Ａ）の両側にフッ素樹脂層（Ｂ）が積層されたものであってもよい。
例えば、フッ素ゴム層（Ａ）−フッ素樹脂層（Ｂ）−フッ素ゴム層（Ａ）又はフッ素樹脂層（Ｂ）−フッ素ゴム層（Ａ）−フッ素樹脂層（Ｂ）といった３層構造でもよい。
さらに、フッ素ゴム層（Ａ）及びフッ素樹脂層（Ｂ）以外のポリマー層（Ｃ）が接着された３層以上の多層構造であってもよいし、フッ素ゴム層（Ａ）及びフッ素樹脂層（Ｂ）以外のポリマー層（Ｃ）が接着された３層の多層構造の片側もしくは両側にポリマー層（Ｄ）を有していてもよい。ポリマー層（Ｃ）とポリマー層（Ｄ）は同じであってもよいし、異なっていてもよい。
【０１３０】
本発明の積層体は、フッ素ゴム層（Ａ）−フッ素樹脂層（Ｂ）−フッ素ゴム層（Ａ）の３層構造の片側もしくは両側にポリマー層（Ｃ）を有してもよい。
【０１３１】
ポリマー層（Ｃ）、（Ｄ）としては、フッ素ゴム層（Ａ）以外のゴム層（Ｃ１）又は（Ｄ１）でもよい。ゴム層（Ｃ１）又は（Ｄ１）としては、非フッ素ゴムから形成される非フッ素ゴム層（Ｃ１ａ）又は（Ｄ１ａ）があげられる。非フッ素ゴムは、耐寒性が良好な点や、コスト面で優れていることから好ましい。非フッ素ゴム層（Ｃ１ａ）と非フッ素ゴム層（Ｄ１ａ）は同じ非フッ素ゴムから形成されたものでもよいし、異なる非フッ素ゴムから形成されたものでもよい。
本発明の積層体は、フッ素ゴム層（Ａ）−フッ素樹脂層（Ｂ）−非フッ素ゴム層（Ｃ１ａ）の順に積層されているものであってもよい。
また、更に、非フッ素ゴム層（Ｄ１ａ）を含み、非フッ素ゴム層（Ｄ１ａ）−フッ素ゴム層（Ａ）−フッ素樹脂層（Ｂ）−非フッ素ゴム層（Ｃ１ａ）の順、フッ素ゴム層（Ａ）−フッ素樹脂層（Ｂ）−非フッ素ゴム層（Ｄ１ａ）−非フッ素ゴム層（Ｃ１ａ）の順、又は、フッ素ゴム層（Ａ）−フッ素樹脂層（Ｂ）−非フッ素ゴム層（Ｃ１ａ）−非フッ素ゴム層（Ｄ１ａ）の順、に積層されているものであってもよい。
【０１３２】
非フッ素ゴムの具体例としては、たとえばアクリロニトリル−ブタジエンゴム（ＮＢＲ）又はその水素化物（ＨＮＢＲ）、スチレン−ブタジエンゴム（ＳＢＲ）、クロロプレンゴム（ＣＲ）、ブタジエンゴム（ＢＲ）、天然ゴム（ＮＲ）、イソプレンゴム（ＩＲ）等のジエン系ゴム、エチレン−プロピレン−ターモノマー共重合体ゴム、シリコーンゴム、ブチルゴム、エピクロルヒドリンゴム、アクリル系ゴム、塩素化ポリエチレン（ＣＰＥ）、アクリロニトリル−ブタジエンゴムと塩化ビニルのポリブレンド（ＰＶＣ−ＮＢＲ）、エチレンプロピレンジエンゴム（ＥＰＤＭ）等があげられる。また、これらの非フッ素ゴムおよびフッ素ゴムを任意の割合で混合したゴムもあげられる。
非フッ素ゴムとしては、耐熱性、耐油性、耐候性、押出成形性が良好な点から、ジエン系のゴム、またはエピクロルヒドリンゴムであることが好ましい。より好ましくは、ＮＢＲ、ＨＮＢＲ又はエピクロルヒドリンゴムである。ゴム層（Ｃ１）は、ＮＢＲ、ＨＮＢＲ又はエピクロルヒドリンゴムからなることが好ましい。
また、ゴム層（Ｄ１）は耐候性、コストの点から、アクリロニトリル−ブタジエンゴム、エピクロルヒドリンゴム、塩素化ポリエチレン（ＣＰＥ）、アクリロニトリル−ブタジエンゴムと塩化ビニルのポリブレンド（ＰＶＣ−ＮＢＲ）、エチレンプロピレンジエンゴム（ＥＰＤＭ）、アクリル系ゴム、またはこれらの混合物からなる事が好ましい。なお、ゴム層（Ｃ１）、（Ｄ１）を形成する未加硫ゴム組成物中にも、加硫剤や、その他の配合剤を配合してもよい。
【０１３３】
つぎに本発明の積層体の層構造について更に詳細に説明する。
【０１３４】
（１）フッ素ゴム層（Ａ）−フッ素樹脂層（Ｂ）の２層構造
基本構造であり、従来、フッ素樹脂層（Ｂ）とフッ素ゴム層（Ａ）を積層させるには、層間（フッ素ゴム層−フッ素樹脂層）の接着が不充分なため、樹脂側において表面処理を施したり、別途接着剤を層間に塗布したり、テープ状のフィルムを巻き付けて固定したり等と工程が複雑になりがちであったが、そのような複雑な工程を組まずに、加硫することにより加硫接着が起こり化学的に強固な接着が得られる。
【０１３５】
（２）ゴム層−フッ素樹脂層（Ｂ）−ゴム層の３層構造
フッ素ゴム層（Ａ）−フッ素樹脂層（Ｂ）−フッ素ゴム層（Ａ）の３層構造、及び、フッ素ゴム層（Ａ）−フッ素樹脂層（Ｂ）−ゴム層（Ｃ１）の３層構造がある。
シール性が要求される場合、たとえば燃料配管等の接合部は、シール性保持のためにゴム層を両側に配置することが望ましい。内外層のゴム層は同じ種類であっても、違う種類であっても良い。
フッ素ゴム層（Ａ）−フッ素樹脂層（Ｂ）−ゴム層（Ｃ１）の３層構造の場合、ゴム層（Ｃ１）は、アクリロニトリルブタジエンゴム、水素化アクリロニトリルブタジエンゴム、エピクロルヒドリンゴム、又は、アクリロニトリルブタジエンゴムとアクリル系ゴムの混合物からなる層であることが好ましい。
また、燃料配管をフッ素ゴム層（Ａ）−フッ素樹脂層（Ｂ）−ゴム層（Ｃ１）の３層構造とし、ゴム層（Ｃ１）としてフッ素ゴム層を設け、ゴム層（Ｃ１）を配管の内層にすることにより、耐薬品性、燃料低透過性が向上する。
【０１３６】
（３）樹脂層−フッ素ゴム層（Ａ）−樹脂層の３層構造
フッ素樹脂層（Ｂ）−フッ素ゴム層（Ａ）−フッ素樹脂層（Ｂ）の３層構造が挙げられる。内外層の樹脂層は同じ種類であっても、違う種類であっても良い。
【０１３７】
（４）フッ素樹脂層（Ｂ）−フッ素ゴム層（Ａ）−ゴム層（Ｃ１）の３層構造
【０１３８】
（５）４層構造以上
（２）〜（４）の３層構造に加えて、さらに任意のフッ素ゴム層（Ａ）又はゴム層（Ｃ１）、樹脂層（Ｂ）を目的に応じて積層してもよい。また、金属箔等の層を設けてもよいし、フッ素ゴム層（Ａ）とフッ素樹脂層（Ｂ）との層間以外には接着剤層を介在させてもよい。
【０１３９】
またさらに、ポリマー層（Ｃ）と積層してライニング体とすることもできる。
【０１４０】
なお、各層の厚さ、形状等は、使用目的、使用形態等によって適宜選定すればよい。
また、耐圧向上の目的で、補強糸等の補強層を適宜設けてもよい。
【０１４１】
本発明の積層体は、燃料低透過性に優れるほか、耐熱性・耐油性・耐燃料油性・耐ＬＬＣ性・耐スチーム性、耐侯性、耐オゾン性に優れており、また、苛酷な条件下での使用に充分耐えうるものであり、各種の用途に使用可能である。
【０１４２】
たとえば、自動車用エンジンのエンジン本体、主運動系、動弁系、潤滑・冷却系、燃料系、吸気・排気系等、駆動系のトランスミッション系等、シャーシのステアリング系、ブレーキ系等、電装品の基本電装部品、制御系電装部品、装備電装部品等の、耐熱性・耐油性・耐燃料油性・耐ＬＬＣ性・耐スチーム性が要求されるガスケットや非接触型及び接触型のパッキン類（セルフシールパッキン、ピストンリング、割リング形パッキン、メカニカルシール、オイルシール等）等のシール、ベローズ、ダイヤフラム、ホース、チューブ、電線等として好適な特性を備えている。
【０１４３】
具体的には、以下に列記する用途に使用可能である。
【０１４４】
エンジン本体の、シリンダーヘッドガスケット、シリンダーヘッドカバーガスケット、オイルパンパッキン、一般ガスケット等のガスケット、Ｏ−リング、パッキン、タイミングベルトカバーガスケット等のシール、コントロールホース等のホース、エンジンマウントの防振ゴム、水素貯蔵システム内の高圧弁用シール材等。
【０１４５】
主運動系の、クランクシャフトシール、カムシャフトシール等のシャフトシール等。
【０１４６】
動弁系の、エンジンバルブのバルブステムシール等。
【０１４７】
潤滑・冷却系の、エンジンオイルクーラーのエンジンオイルクーラーホース、オイルリターンホース、シールガスケット等や、ラジエータ周辺のウォーターホース、バキュームポンプのバキュームポンプオイルホース等。
【０１４８】
燃料系の、燃料ポンプのオイルシール、ダイヤフラム、バルブ等、フィラー（ネック）ホース、燃料供給ホース、燃料リターンホース、ベーパー（エバポ）ホース等の燃料ホース、燃料タンクのインタンクホース、フィラーシール、タンクパッキン、インタンクフューエルポンプマウント等、燃料配管チューブのチューブ本体やコネクターＯ−リング等、燃料噴射装置のインジェクタークッションリング、インジェクターシールリング、インジェクターＯ−リング、プレッシャーレギュレーターダイヤフラム、チェックバルブ類等、キャブレターのニードルバルブ花弁、加速ポンプピストン、フランジガスケット、コントロールホース等、複合空気制御装置（ＣＡＣ）のバルブシート、ダイヤフラム等。中でも、燃料ホース及び燃料タンクのインタンクホースとして好適である。
【０１４９】
吸気・排気系の、マニホールドの吸気マニホールドパッキン、排気マニホールドパッキン等、ＥＧＲ（排気際循環）のダイヤフラム、コントロールホース、エミッションコントロールホース等、ＢＰＴのダイヤフラム等、ＡＢバルブのアフターバーン防止バルブシート等、スロットルのスロットルボディパッキン、ターボチャージャーのターボオイルホース（供給）、ターボオイルホース（リターン）、ターボエアホース、インタークーラーホース、タービンシャフトシール等。
【０１５０】
トランスミッション系の、トランスミッション関連のベアリングシール、オイルシール、Ｏ−リング、パッキン、トルコンホース等、ＡＴのミッションオイルホース、ＡＴＦホース、Ｏ−リング、パッキン類等。
【０１５１】
ステアリング系の、パワーステアリングオイルホース等。
【０１５２】
ブレーキ系の、オイルシール、Ｏ−リング、パッキン、ブレーキオイルホース等、マスターバックの大気弁、真空弁、ダイヤフラム等、マスターシリンダーのピストンカップ（ゴムカップ）等、キャリパーシール、ブーツ類等。
【０１５３】
基本電装部品の、電線（ハーネス）の絶縁体やシース等、ハーネス外装部品のチューブ等。
【０１５４】
制御系電装部品の、各種センサー線の被覆材料等。
【０１５５】
装備電装部品の、カーエアコンのＯ−リング、パッキン、クーラーホース、外装品のワイパーブレード等。
【０１５６】
また自動車用以外では、たとえば、船舶、航空機等の輸送機関における耐油、耐薬品、耐熱、耐スチーム、あるいは耐候用のパッキン、Ｏ−リング、ホース、その他のシール材、ダイヤフラム、バルブに、また化学プラントにおける同様のパッキン、Ｏ−リング、シール材、ダイヤフラム、バルブ、ホース、ロール、チューブ、耐薬品用コーティング、ライニングに、化学処理分野におけるホースまたはガスケットに、食品プラント機器及び食品機器（家庭用品を含む）における同様のパッキン、Ｏ−リング、ホース、シール材、ベルト、ダイヤフラム、バルブ、ロール、チューブに、原子力プラント機器における同様のパッキン、Ｏ−リング、ホース、シール材、ダイヤフラム、バルブ、チューブに、ＯＡ機器、一般工業部品における同様のパッキン、Ｏ−リング、ホース、シール材、ダイヤフラム、バルブ、ロール、チューブ、ライニング、マンドレル、電線、フレキシブルジョイント、ベルト、ゴム板、ウエザーストリップ、ＰＰＣ複写機のロールブレード等への用途に好適である。たとえば、ＰＴＦＥダイヤフラムのバックアップゴム材は滑り性が悪いため、使用している間にすり減ったり、破れたりする問題があったが、本発明の積層体を用いることにより、この問題を改善でき、好適に使用できる。
【０１５７】
また、食品ゴムシール材用途においては、従来ゴムシール材において着香性やゴムの欠片等が食品中に混入するトラブルがあるが、本発明の積層体を用いることにより、この問題を改善でき、好適に使用できる。医薬・ケミカル用途のゴムシール材溶剤を使用する配管のシール材としてゴム材料は溶剤に膨潤する問題があるが、本発明の積層体を用いることにより、樹脂を被覆する事で改善される。一般工業分野では、ゴム材料の強度、すべり性、耐薬品性、透過性を改善する目的において、たとえば、ゴムロール、Ｏ−リング、パッキン、シール材等に好適に用いることができる。特に、リチウムイオン電池のパッキン用途には耐薬品性とシールの両方を同時に維持できることから好適に使用できる。その他、低摩擦による摺動性が要求される用途においては、好適に使用できる。
【０１５８】
これらの中でも、特に上記積層体は、チューブ又はホースとして好適に用いられる。すなわち、上記積層体は、チューブ又はホースでもあることが好ましい。チューブの中でも、耐熱性、燃料低透過性の点で自動車用の燃料配管チューブ又はホースとして好適に利用できる。
【０１５９】
本発明における前記積層体からなる燃料配管は通常の方法によって製造することができ、特に制限されることはない。
【実施例】
【０１６０】
以下に、実施例によって本発明を更に詳細に説明するが、本発明はこれに限定されるものではない。【０１６１】
実施例及び比較例では、下記方法により各物性値等を測定した。【０１６２】
（１）ポリマーの組成
１９Ｆ−ＮＭＲ分析により測定した。【０１６３】
（２）融点
セイコー型ＤＳＣ装置を用い、１０℃／ｍｉｎ．の速度で昇温したときの融解ピークを記録し、極大値に対応する温度を融点とした。【０１６４】
（３）ＭＦＲ（Ｍｅｌｔ  Ｆｌｏｗ  Ｒａｔｅ）
メルトインデクサー（東洋精機製作所（株）製）を用い、２９７℃、５ｋｇ加重下で直径２ｍｍ、長さ８ｍｍのノズルから単位時間（１０分間）に流出するポリマーの重量（ｇ）を測定した。【０１６５】
（４）フッ素樹脂の燃料透過係数の測定
フッ素樹脂ペレットを、それぞれ、直径１２０ｍｍの金型に入れ、３００℃に加熱したプレス機にセットし、約２．９ＭＰａの圧力で溶融プレスして、厚さ０．１５ｍｍのシートを得た。ＣＥ１０（イソオクタンとトルエンとの容量比５０：５０の混合物にエタノール１０容量％を混合した燃料）を１８ｍＬ投入した内径４０ｍｍφ、高さ２０ｍｍのＳＵＳ３１６製の透過係数測定用カップに得られたシートを入れ、６０℃における質量変化を１０００時間まで測定した。時間あたりの質量変化（測定初期における質量変化が一定の部分）、接液部のシートの表面積およびシートの厚さから燃料透過係数（ｇ・ｍｍ／ｍ２／ｄａｙ）を算出した。【０１６６】
（５）トリエチルアミンと接触させた後に測定した１７２０ｃｍ−１の吸光係数
まず、アセトン、テトラヒドロフラン（ＴＨＦ）又はメチルエチルケトン（ＭＥＫ）１０ｃｃ中にポリマー（フッ素ゴム）０．５６ｇを完全に溶解させた後、トリエチルアミン４．９ｇを入れ、シャーレに溶液を移し、アセトン、ＴＨＦ又はＭＥＫを気化させた後、シャーレごと７０℃の恒温槽で３ｈ加熱し、加熱後のポリマーのＩＲを分析した。
そして、ＩＲの分析結果において、３０００〜３０３０ｃｍ−１の吸光係数を１．０とした時の１７２０ｃｍ−１のピーク強度を１７２０ｃｍ−１の吸光係数とした。【０１６７】
下記に実施例及び比較例で使用した材料を示す。
・フッ素樹脂（１）
ＣＴＦＥ／ＰＰＶＥ／ＴＦＥ共重合体、ＣＴＦＥ／ＰＰＶＥ／ＴＦＥ＝２１．３／２．４／７６．３（モル％）、燃料透過係数：０．４ｇ・ｍｍ／ｍ２／ｄａｙ
・フッ素樹脂（２）
ＣＴＦＥ単独重合体、燃料透過係数：１．９ｇ・ｍｍ／ｍ２／ｄａｙ
・フッ素樹脂（３）
ＶＤＦ／ＴＦＥ／ＨＦＰ共重合体、ＶＤＦ／ＴＦＥ／ＨＦＰ＝２０．０／７４．６／５．４（モル％）、燃料透過係数：２．５ｇ・ｍｍ／ｍ２／ｄａｙ
・フッ素樹脂（４）
ＶＤＦ／ＴＦＥ／ＨＦＰ共重合体、ＶＤＦ／ＴＦＥ／ＨＦＰ＝１５．０／７９．６／５．４（モル％）、燃料透過係数：１．４ｇ・ｍｍ／ｍ２／ｄａｙ
・フッ素ゴム（１）
ＴＦＥ／プロピレン共重合体、商品名：アフラス１５０Ｐ、旭硝子（株）製、トリエチルアミンと接触させた後に測定した１７２０ｃｍ−１の吸光係数：０．０７
・フッ素ゴム（２）
ＶｄＦ／２，３，３，３−テトラフルオロプロペン共重合体、フッ素含有率：６２％、ムーニー粘度（ＭＬ（１＋１０）（１２１℃）＝３５、トリエチルアミンと接触させた後に測定した１７２０ｃｍ−１の吸光係数：０．０７
・フッ素ゴム（３）
ＶｄＦ／２，３，３，３−テトラフルオロプロペン共重合体、フッ素含有率：６１％、ムーニー粘度（ＭＬ（１＋１０）（１２１℃）＝３０、トリエチルアミンと接触させた後に測定した１７２０ｃｍ−１の吸光係数：０．０６
・フッ素ゴム（４）
ＶｄＦ／ＨＦＰ／ＴＦＥ／ＰＭＶＥ／エチレン共重合体、商品名：ＢＲ−９１５１、トリエチルアミンと接触させた後に測定した１７２０ｃｍ−１の吸光係数：０．１７
・フッ素ゴム（５）
エチレン／ＴＦＥ／ＰＭＶＥ共重合体、商品名：ＥＴＰ−６００Ｓ、ムーニー粘度（ＭＬ（１＋１０）（１２１℃）＝６３、トリエチルアミンと接触させた後に測定した１７２０ｃｍ−１の吸光係数：０．０７
・フッ素ゴム（６）
ＶｄＦ／ＨＦＰ共重合体、フッ素含有率：６６％、ムーニー粘度（ＭＬ（１＋１０）（１２１℃）＝２０、トリエチルアミンと接触させた後に測定した１７２０ｃｍ−１の吸光係数：０．２９
・フッ素ゴム（７）
ＶｄＦ／ＴＦＥ／ＰＭＶＥ共重合体、フッ素含有率：６６％  ムーニー粘度（ＭＬ（１＋１０）（１００℃）＝６７、トリエチルアミンと接触させた後に測定した１７２０ｃｍ−１の吸光係数：０．３８【０１６８】
塩基性多官能化合物：
Ｎ，Ｎ’−ジシンナミリデン−１，６−ヘキサメチレンジアミン、分子中のＮ同士の距離：８．８０Å
ヘキサメチレンジアミン、分子中のＮ同士の距離：８．９０Å
ｐ−フェニレンジアミン、分子中のＮ同士の距離：５．６６Å
アミン化合物：
ドデシルアミン
ＤＢＵ塩：
８−ベンジル−１，８−ジアザビシクロ（５．４．０）−７−ウンデセニウムクロライド
ＤＢＵの蟻酸塩
メラミン：
メラミン、分子中のＮ同士の距離：４．６１Å
カーボンブラック：
カーボンブラック（Ｎ９９０）
水酸化カルシウム：
水酸化カルシウム
ＭｇＯ：
酸化マグネシウム
加硫剤：
トリアリルイソシアヌレート
２，５−ジメチル−２，５−ジ（ｔ−ブチルパーオキシ）ヘキサン
ポリオール：
ビスフェノールＡＦ
有機ホスホニウム塩／ビスＡ  （１：２）：
ＧＰ−２１【０１６９】
実施例１〜２２
（フッ素ゴム組成物の製造）
下記表１〜７に示す材料を、８インチオープンロールを用いて混練することにより、約２ｍｍの厚みのシート状の加硫用ゴム組成物を得た。なお、表１〜７の各数値は「質量部」を表す。また、加硫用ゴム組成物に対して、キュラストメーターＩＩ型（型番：ＪＳＲキュラストメーター。ＪＳＲ社製）を用いて、１６０℃にて最大トルク値（ＭＨ）と最少トルク値（ＭＬ）を測定し、誘導時間（Ｔ１０）及び最適加硫時間（Ｔ９０）を求めた。測定結果を表に示す。なお、Ｔ１０は、｛（ＭＨ）−（ＭＬ）｝×０．１＋ＭＬとなる時間であり、Ｔ９０は、｛（ＭＨ）−（ＭＬ）｝×０．９＋ＭＬとなる時間であり、ＭＨ及びＭＬは、ＪＩＳ  Ｋ  ６３００−２に準じて測定した値である。【０１７０】
（積層体の製造）
厚さ約２ｍｍの加硫用ゴム組成物のシートと、フッ素樹脂シートを重ね合わせ、得られるシートが厚み２ｍｍになる金型に挿入し、１６０℃で４５分間プレスする事により、シート状の積層体を得た。
実施例１９では、フッ素樹脂シートの両側に厚さ約１ｍｍの加硫用ゴム組成物のシートを重ね合わせ、得られるシートが厚み２ｍｍになる金型に挿入し、１６０℃で４５分間プレスする事により、シート状の積層体を得た。【０１７１】
比較例１〜１４
（比較フッ素ゴム組成物の製造）
下記表１〜４及び８に示す材料を、８インチオープンロールを用いて混練することにより、約２ｍｍの厚みのシート状の加硫用ゴム組成物を得た。なお、表１〜４及び８の各数値は質量部を表す。また、加硫用ゴム組成物に対して、キュラストメーターＩＩ型（型番：ＪＳＲキュラストメーター。ＪＳＲ社製）を用いて、１６０℃にて最大トルク値（ＭＨ）と最少トルク値（ＭＬ）を測定し、誘導時間（Ｔ１０）及び最適加硫時間（Ｔ９０）を求めた。測定結果を表に示す。なお、Ｔ１０は、｛（ＭＨ）−（ＭＬ）｝×０．１＋ＭＬとなる時間であり、Ｔ９０は、｛（ＭＨ）−（ＭＬ）｝×０．９＋ＭＬとなる時間であり、ＭＨ及びＭＬは、ＪＩＳ  Ｋ  ６３００−２に準じて測定した値である。【０１７２】
（比較積層体の製造）
厚さ約２ｍｍの加硫用ゴム組成物のシートと、フッ素樹脂シートを重ね合わせ、得られるシートが厚み２ｍｍになる金型に挿入し、１６０℃で４５分間プレスする事により、シート状の積層体を得た。【０１７３】
（接着性評価）
得られた積層体を幅１０ｍｍ×長さ４０ｍｍ×３セットの短冊状に切断し、試料片を作成した。この試験片について、オートグラフ（（株）島津製作所製  ＡＧＳ−Ｊ  ５ｋＮ）を使用して、ＪＩＳ−Ｋ−６２５６（加硫ゴムの接着試験方法）に記載の方法に準拠し、２５℃において５０ｍｍ／ｍｉｎの引張速度で剥離試験を行い、剥離モードを観測し、以下の基準で評価した。
○・・・積層体の界面で加硫用ゴム組成物あるいはフッ素樹脂が材料破壊し、界面で剥離するのが不可能であった。
△・・・積層体が界面で剥離可能で、界面での剥離強度が５Ｎ／ｃｍ以上であった。
×・・・積層体が界面で剥離可能で、界面での剥離強度が５Ｎ／ｃｍ未満であった。【０１７４】
【表１】
2015072491.tif 000002
【０１７５】
【表２】
2015072491.tif 000003
【０１７６】
【表３】
2015072491.tif 000004
【０１７７】
【表４】
2015072491.tif 000005
【０１７８】
【表５】
2015072491.tif 000006
【０１７９】
【表６】
2015072491.tif 000007
【０１８０】
【表７】
2015072491.tif 000008
【０１８１】
【表８】
2015072491.tif 000009
【産業上の利用可能性】
【０１８２】
本発明の積層体は、フッ素ゴム層（Ａ）とフッ素樹脂層（Ｂ）との接着性に優れ、更に、フッ素樹脂層（Ｂ）の燃料透過係数が低いことから、燃料用ホース、オイルシール、Ｏ−リング、パッキン等として特に好適に利用できる。
【手続補正書】
【提出日】平成28年12月1日(2016.12.1)
【手続補正１】
【補正対象書類名】特許請求の範囲
【補正対象項目名】全文
【補正方法】変更
【補正の内容】
【特許請求の範囲】
【請求項１】
フッ素ゴム層（Ａ）と、フッ素ゴム層（Ａ）上に積層されたフッ素樹脂層（Ｂ）と、を備える積層体であって、
前記フッ素ゴム層（Ａ）は、フッ素ゴム組成物から形成される層であり、
前記フッ素ゴム組成物は、フッ素ゴム（ａ１）と、分子中に少なくとも２個の窒素原子を含有し、分子中の窒素原子−窒素原子間の距離が５．７０Å以上である塩基性の多官能化合物と、パーオキサイド加硫系加硫剤とを含み、
前記フッ素ゴム（ａ１）は、トリエチルアミンと接触させた後に測定した１７２０ｃｍ−１の吸光係数が０．３５以下であり、
前記フッ素樹脂層（Ｂ）は、燃料透過係数が２．０ｇ・ｍｍ／ｍ２／ｄａｙ以下であるフッ素樹脂（ｂ１）から構成される
ことを特徴とする積層体。
【請求項２】
フッ素樹脂（ｂ１）は、ポリクロロトリフルオロエチレン、クロロトリフルオロエチレン系共重合体、及び、テトラフルオロエチレン／ヘキサフルオロプロピレン／フッ化ビニリデン共重合体からなる群より選択される少なくとも１種であり、
前記テトラフルオロエチレン／ヘキサフルオロプロピレン／フッ化ビニリデン共重合体は、テトラフルオロエチレン、ヘキサフルオロプロピレン及びフッ化ビニリデンの共重合割合（モル％比）が、テトラフルオロエチレン／ヘキサフルオロプロピレン／フッ化ビニリデン＝７５〜９５／０．１〜１０／０．１〜１９である
請求項１記載の積層体。
【請求項３】
フッ素ゴム（ａ１）は、フッ化ビニリデン／ＣＨ２＝ＣＦＲｆ１（式中、Ｒｆ１は、炭素数１〜１２の直鎖又は分岐したフルオロアルキル基）共重合体、テトラフルオロエチレン／プロピレン共重合体、テトラフルオロエチレン／プロピレン／フッ化ビニリデン共重合体、エチレン／テトラフルオロエチレン／パーフルオロ（アルキルビニルエーテル）共重合体、フッ化ビニリデン／ヘキサフルオロプロピレン／テトラフルオロエチレン／パーフルオロ（アルキルビニルエーテル）／エチレン共重合体、フッ化ビニリデン／ヘキサフルオロプロピレン共重合体、及び、フッ化ビニリデン／ヘキサフルオロプロピレン／テトラフルオロエチレン共重合体からなる群より選択される少なくとも１種である
請求項１又は２記載の積層体。
【請求項４】
塩基性の多官能化合物は、−ＮＨ２、−ＮＨ３＋、−ＮＨＣＯＯＨ、−ＮＨＣＯＯ−、−Ｎ＝ＣＲ１Ｒ２（式中、Ｒ１及びＲ２は、独立して、炭素数０〜１２の有機基である）、−ＮＲ３Ｒ４（式中、Ｒ３及びＲ４は、独立して、炭素数０〜１２の有機基である）、及び、−ＮＲ３Ｒ４Ｒ５（式中、Ｒ３、Ｒ４及びＲ５は、独立して、炭素数０〜１２の有機基である）である官能基を２個以上有する請求項１、２又は３記載の積層体。
【請求項５】
塩基性の多官能化合物は、−ＮＨ２、−ＮＨ３＋、−Ｎ＝ＣＲ１Ｒ２（式中、Ｒ１及びＲ２は、独立して、炭素数０〜１２の有機基である）、及び、−ＮＲ３Ｒ４Ｒ５（式中、Ｒ３、Ｒ４及びＲ５は、独立して、炭素数０〜１２の有機基である）である官能基を２個以上有する請求項１、２、３又は４記載の積層体。
【請求項６】
塩基性の多官能化合物は、Ｎ，Ｎ’−ジシンナミリデン−１，６−ヘキサメチレンジアミン及びＮＨ２−（ＣＨ２）ｎ−ＮＨ２（式中、ｎは５〜１２）からなる群より選択される少なくとも１種である請求項１、２、３、４又は５記載の積層体。
【請求項７】
塩基性の多官能化合物は、Ｎ，Ｎ’−ジシンナミリデン−１，６−ヘキサメチレンジアミン及びヘキサメチレンジアミンからなる群より選択される少なくとも１種である請求項１、２、３、４、５又は６記載の積層体。
【請求項８】
層間初期接着強度が５Ｎ／ｃｍ以上である請求項１、２、３、４、５、６又は７記載の積層体。
【請求項９】
フッ素樹脂層（Ｂ）の両側にフッ素ゴム層（Ａ）が積層されている請求項１、２、３、４、５、６、７又は８記載の積層体。
【請求項１０】
フッ素ゴム層（Ａ）の両側にフッ素樹脂層（Ｂ）が積層されている請求項１、２、３、４、５、６、７又は８記載の積層体。
【請求項１１】
更に、非フッ素ゴム層（Ｃ１ａ）を含み、
フッ素ゴム層（Ａ）−フッ素樹脂層（Ｂ）−非フッ素ゴム層（Ｃ１ａ）の順に積層されている請求項１、２、３、４、５、６、７又は８記載の積層体。
【請求項１２】
更に、非フッ素ゴム層（Ｄ１ａ）を含み、
非フッ素ゴム層（Ｄ１ａ）−フッ素ゴム層（Ａ）−フッ素樹脂層（Ｂ）−非フッ素ゴム層（Ｃ１ａ）の順、フッ素ゴム層（Ａ）−フッ素樹脂層（Ｂ）−非フッ素ゴム層（Ｄ１ａ）−非フッ素ゴム層（Ｃ１ａ）の順、又は、フッ素ゴム層（Ａ）−フッ素樹脂層（Ｂ）−非フッ素ゴム層（Ｃ１ａ）−非フッ素ゴム層（Ｄ１ａ）の順、に積層されている請求項１１記載の積層体。
【請求項１３】
フッ素ゴム層（Ａ）とフッ素樹脂層（Ｂ）とが加硫接着されていることを特徴とする請求項１、２、３、４、５、６、７、８、９、１０、１１又は１２記載の積層体。
【請求項１４】
フッ素ゴム（ａ１）と、分子中に少なくとも２個の窒素原子を含有し、分子中の窒素原子−窒素原子間の距離が５．７０Å以上である塩基性の多官能化合物と、パーオキサイド加硫系加硫剤とを混合してフッ素ゴム組成物を得る工程、
フッ素ゴム組成物を成形して得られる未加硫フッ素ゴム層と、フッ素樹脂層とを積層する工程、及び、
積層された未加硫フッ素ゴム層とフッ素樹脂層に加硫処理する工程、を含み、
前記フッ素ゴム組成物は、フッ素ゴム（ａ１）、及び、塩基性の多官能化合物を含み、
前記フッ素ゴム（ａ１）は、トリエチルアミンと接触させた後に測定した１７２０ｃｍ−１の吸光係数が０．３５以下であり、
前記フッ素樹脂層は、燃料透過係数が２．０ｇ・ｍｍ／ｍ２／ｄａｙ以下であるフッ素樹脂（ｂ１）から構成される
ことを特徴とする積層体の製造方法。
【請求項１５】
フッ素ゴム（ａ１）と、分子中に少なくとも２個の窒素原子を含有し、分子中の窒素原子−窒素原子間の距離が５．７０Å以上である塩基性の多官能化合物と、パーオキサイド加硫系加硫剤とを含み、
フッ素ゴム（ａ１）は、トリエチルアミンと接触させた後に測定した１７２０ｃｍ−１の吸光係数が０．３５以下である
ことを特徴とするフッ素ゴム組成物。
【国際調査報告】
2015072491.tif 000010
2015072491.tif 000011
2015072491.tif 000012